(57)【特許請求の範囲】
【請求項１】
疎水性粘着性バインダーと導電性微粒子とを含む導電性粘着剤からなる粘着性電極層を有し、
前記導電性微粒子の平均２次粒子径が５０μｍ以上１ｍｍ以下であり、
前記導電性微粒子が、前記疎水性粘着性バインダーの固形分１００質量部に対して、１０質量部以上、６５０質量部以下含まれる、
生体体表面電位取得用粘着性電極。
【請求項２】
前記粘着性電極層の厚みが１００μｍ以上１ｍｍ以下である、
請求項１に記載の粘着性電極。
【請求項３】
前記疎水性粘着性バインダーがシリコーン系粘着剤である、
請求項１又は２に記載の粘着性電極。
【請求項４】
前記導電性粘着剤中の親水性材料の含有量が５質量％以下である、
請求項１〜３のいずれか１項に記載の粘着性電極。
【請求項５】
請求項１〜４のいずれか１項に記載の粘着性電極を、１つの基材上に２つ以上有する、アレイ電極。
【請求項６】
請求項１〜４のいずれか１項に記載の粘着性電極、又は、請求項５に記載のアレイ電極を含む、
体表面電位測定デバイス。
【請求項７】
請求項６に記載の体表面電位測定デバイスを含む
筋電アクチュエータ。
【発明の詳細な説明】
【技術分野】
【０００１】
本発明は、生物の体表面に装着し、体表面電位を取得・測定するための粘着性電極及び生物の体表面電位を測定するためのデバイスに関する。
【背景技術】
【０００２】
心電図、筋電図、脳波図等体表面に現れる電位は、医療のための重要な指標として利用されている。これら体表面電位を測定するための体表面電位測定デバイスは、生体電極と、生体電極から取り込んだ信号を増幅するアンプ等を含む電子回路とから構成されている。近年では在宅医療、ヘルスケア、介護、ＱＯＬ（Ｑｕａｌｉｔｙ  Ｏｆ  Ｌｉｆｅ）の観点から、体表面電位を常時測定できる体表面電位測定デバイスが求められている。体表面電位測定デバイスによって取得された信号から被測定者の健康状態を判定し、病気の診断や健康増進のためのアドバイスを提示するサービスが検討されている。また、体表面電位測定デバイスで取得した信号を命令に変換して機械を動作させる人間と機械とのインターフェースとしての利用も検討されている。
このような体表面電位測定デバイスには、測定対象が動作中でも正確な信号を取得できることと、長時間装着可能であることが必要である。
【０００３】
特許文献１には、電極ヘッドと、該電極ヘッドに着脱可能に取りつけられた粘着パッドを有する生体電極が開示されている。この生体電極は、粘着パッドにより測定対象に固定することができる。
特許文献１において、粘着パッドはヒドロゲルやシリコーンゲルで構成されているが、ヒドロゲルは、汗によって電解質等が溶出したり、べたべたした不快感やかぶれを生じる可能性があり長時間装着することができない。また、シリコーンゲルの場合は、疎水性であるため汗による成分の溶出の問題はないが、一般的に絶縁性であるとこころ、これをどのようにして導電性にするかについては特許文献１には未開示であり、したがって、その導電性がどの程度であるのかも明らかでない。
【０００４】
特許文献２には、電気コネクタとその上に形成された導電性粘着層とを有する、電気接合物への仮固定が容易な導電性粘着層付き電気コネクタが開示されている。しかし、固定の対象として想定されているのはＯＡ機器等の平らな表面を有する電気接合物であって、生体の体表面ではない。
また、特許文献２には、導電性粘着層の導電性についての言及はないが、別途電気コネクタを有しているという構成から考えて、それ自体が電極として使用できるほどの導電性を有しているとは考えられない。
【０００５】
非特許文献１には、ネックレス型の心電計が開示されている。持ち運びやすいネックレス型にすることで常時測定への抵抗感を和らげている。しかし、筐体は大きく固い形状のため装着中の不快感がある。また、うつ伏せ時にデバイスが体と地面の間に挟まり痛みを生じるため睡眠中の測定には適さない。また、親水性導電ゲルで形成された一般的な生体電極を使用しているため、汗によりゲルが溶け、べたべたした不快感やかぶれを生じるため長時間使用することができない。
【０００６】
特許文献３には、衣服と電極を一体化させた生体電極が開示されている。日常的に着用する衣服が生体電極の機能を有しており、長時間着用可能である。しかし、衣服が皮膚に密着しないため正確な信号が取得できないという問題と、測定対象が動作すると衣服がずれるため正しい位置の信号を取得できないという問題がある。
【０００７】
特許文献４には、義手を制御するための体表面電位測定デバイスが開示されている。しかしながら長時間装着するための方法は開示されておらず、長時間使用することができない。
【０００８】
特許文献５には、皮膚表面に沿って自在に変形し得る柔軟性を有するシート上に、筋電センサと信号処理部と無線タグ通信部とアンテナコイルを設けた体表面電位測定デバイスが開示されている。しかしながら、柔軟性を有するシート上に電子部品を実装することは非常に困難であり、特許文献５には具体的な構成及び製造方法が開示されていないため、このような体表面電位測定デバイスを製造することができない。
【０００９】
特許文献６には、電極シートと、その一方面に積層された粘着剤に導電性粒子を含有させた導電性粘着剤層とを有する生体電極が開示されている。特許文献６には、導電性粘着層の導電性についての言及はないが、通常、単に絶縁性の粘着剤に導電性粒子を混ぜただけでは高い導電性を得ることが難しく、また、別途電極シートを有しているという構成から考えて、それ自体が電極として使用できるほどの導電性を有しているとは考えられない。
【００１０】
非特許文献２には、薄膜トランジスタで作製した筋電計が開示されており、柔軟性を有するシート上に筋電センサを有する体表面電位測定デバイスを実現することができるが、このデバイスは動作不安定な有機薄膜トランジスタを用いているため、長時間連続動作させることができない。また、柔軟性を得るために非常に薄いフィルムを基材としているため、耐久性が低く短期間で壊れてしまうという問題がある。
【先行技術文献】
【特許文献】
【００１１】
【特許文献１】特開２０１０−２４６７５１号公報
【特許文献２】特開２００４−７９２７８号公報
【特許文献３】特開２０１５−８３０４５号公報
【特許文献４】特開２００１−２３１７９８号公報
【特許文献５】特開２００７−１２５１０４号公報
【特許文献６】特開２０１６−３００２１号広報
【非特許文献】
【００１２】
【非特許文献１】２０１１．  Ｊ．Ｐｅｎｄｅｒｓ，  Ｍ．Ａｌｔｉｎｉ，  Ｊ．  ｖａｎ  ｄｅ  Ｍｏｌｅｎｇｒａｆｔ，  Ｆ．  Ｙａｚｉｃｉｏｇｌｕ，  Ｃ．  Ｖａｎ  Ｈｏｏｆ，  Ａ  Ｌｏｗ−ｐｏｗｅｒ  ｗｉｒｅｌｅｓｓ  ＥＣＧ  ｎｅｃｋｌａｃｅ  ｆｏｒ  ｃａｒｄｉａｃ  ａｃｔｉｖｉｔｙ  ｍｏｎｉｔｏｒｉｎｇ  ｏｎ−ｔｈｅ−ｍｏｖｅ，  Ｉｎｖｉｔｅｄ  ｐａｐｅｒ  ｆｏｒ  ＥＭＢＣ  ２０１１
【非特許文献２】Ｔ．  Ｓｏｍｅｙａ，  １μｍ−Ｔｈｉｃｋｎｅｓｓ  ６４−Ｃｈａｎｎｅｌ  Ｓｕｒｆａｃｅ  Ｅｌｅｃｔｒｏｍｙｏｇｒａｍ  Ｍｅａｓｕｒｅｍｅｎｔ  Ｓｈｅｅｔ  ｗｉｔｈ  ２Ｖ  Ｏｒｇａｎｉｃ  Ｔｒａｎｓｉｓｔｏｒｓ  ｆｏｒ  Ｐｒｏｓｔｈｅｔｉｃ  Ｈａｎｄ  Ｃｏｎｔｒｏｌ，ＩＥＥＥ  Ｉｎｔｅｒｎａｔｉｏｎａｌ  Ｓｏｌｉｄ−Ｓｔａｔｅ  Ｃｉｒｃｕｉｔｓ  Ｃｏｎｆｅｒｅｎｃｅ，  ２０１３
【発明の概要】
【発明が解決しようとする課題】
【００１３】
本発明が解決しようとする課題は、正確な生体信号を取得でき、体表面のような凹凸のある複雑な形状に対しても長時間又は運動中においても良好な粘着性を維持しつつ、装着時の不快感やかぶれの危険性のない、粘着性電極及び体表面電位測定デバイスを提供することである。
【課題を解決するための手段】
【００１４】
本発明者は、上記課題を解決すべく鋭意検討した結果、導電性微粒子と疎水性粘着性バインダーを含む導電性粘着剤によって形成された粘着層は、装着時の不快感やかぶれの危険性が少なく、また意外なことに、導電性微粒子の粒径や添加量を調整するとそれ自体を電極として使用できるほどに低抵抗なものとすることができ、厚くしても正確な測定ができるほどの高い導電性を有することが分かった。そして、このような粘着層を電極として使用した場合には、強力な粘着力、生体表面への高い固着力が得られることを見出し、本発明を完成させた。
【００１５】
すなわち、本発明は以下のとおりである。
［１］疎水性粘着性バインダーと導電性微粒子とを含む導電性粘着剤からなる粘着性電極層を有する、生体体表面電位取得用粘着性電極。
［２］前記粘着性電極層の厚みが１００μｍ以上１ｍｍ以下である、［１］に記載の粘着性電極。
［３］前記導電性微粒子の平均２次粒子径が５０μｍ以上１ｍｍ以下である、［１］又は［２］に記載の粘着性電極。
［４］前記疎水性粘着性バインダーがシリコーン系粘着剤である、［１］から［３］のいずれかに記載の粘着性電極。
［５］前記導電性粘着剤中の親水性材料の含有量が５質量％以下である、［１］から［４］のいずれかに記載の粘着性電極。
［６］前記導電性微粒子が、前記疎水性粘着性バインダーの固形分１００質量部に対して、１０質量部以上、６５０質量部以下含まれる、［１］から［５］のいずれかに記載の粘着性電極。
［７］［１］〜［６］のいずれかに記載の粘着性電極を、１つの基材上に２つ以上有する、アレイ電極。
［８］［１］〜［６］のいずれかに記載の粘着性電極、又は、［７］に記載のアレイ電極を含む、体表面電位測定デバイス。
［９］［８］に記載の体表面電位測定デバイスを含む、筋電アクチュエータ。
【発明の効果】
【００１６】
本発明の粘着性電極によれば、装着時の不快感やかぶれをほとんど生じることなく、生体信号を取得することが可能となる。また、本発明の粘着性電極は、強力な粘着力を有するので、体表面に長時間固定することができる。さらに、本発明の粘着性電極は、体表面のような凹凸のある複雑な形状にも追従し、皮膚との良好な密着性を得ることができるため長時間わたり正確な生体信号を取得することができる。したがって、本発明の粘着性電極を有する体表面電位測定デバイスを用いれば、体表面電位を常時測定することができる。
【図面の簡単な説明】
【００１７】
【図１】本実施形態の粘着性電極の断面構造の具体例を示す概略図である。
【図２】本実施形態の粘着性電極に非導電性粘着剤部を設ける場合の、その配置の具体例を示す図である。
【図３】本実施形態の体表面電位測定デバイスに含まれる電子回路のアーキテクチャの具体例を示す図である。
【図４】本実施形態の体表面電位測定デバイスに含まれる電子回路に使用できる薄膜トランジスタの層構造の一例を示す図である。
【図５】本実施形態の体表面電位測定デバイスにおける、センサ、アナログフロントエンド及びその他の電子回路の配置の具体例を示す図である。
【図６】本実施形態の体表面電位測定デバイスにおける、センサとアナログフロントエンドとの接続構成の具体例を示す図である。
【図７】本実施形態の体表面電位測定デバイスにおける、センサとアナログフロントエンドとの接続構成の具体例を示す図である。
【図８】本実施形態の体表面電位測定デバイスにおける、センサとアナログフロントエンドとの接続構成の具体例を示す図である。
【図９】本実施形態の体表面電位測定デバイスにおける、粘着性電極と電子回路との間に電気的な接続を得るための配線の具体例を示す図である。
【図１０】本実施形態の体表面電位測定デバイスにおいて、粘着性電極、基材、及び電子回路を一体化した場合のその構成の具体例を示す図である。
【図１１】本実施形態の体表面電位測定デバイスにおいて、測定用電極を複数有する場合の、電子回路、測定用電極及び基材の配置の具体例を示す図である。
【図１２】本実施形態の体表面電位測定デバイスの回路構成の一例を示す図である。
【図１３】本実施形態の体表面電位測定デバイス（心電計）の構成の一例を示す図である。
【図１４】本実施形態の体表面電位測定デバイスを利用した筋電アクチュエータの動作フローの一例を示す図である。
【図１５】本実施形態の体表面電位測定デバイスを利用した筋電アクチュエータの構成の一例を示す図である。
【図１６】実施例３１の心電計によって得られた波形を示す図である。
【発明を実施するための形態】
【００１８】
以下、本発明を実施するための形態（以下、「本実施形態」という。）について以下詳細に説明する。なお、本発明は以下の実施形態に限定されるものでなく、その要旨の範囲内で種々変形して実施することができる。
【００１９】
本実施形態の生体体表面電位取得用電極は、導電性粘着剤によって形成された粘着性電極層を有し、導電性粘着剤は、疎水性粘着性バインダーと、導電性微粒子を含んでいる。 
【００２０】
［疎水性粘着性バインダー］
本実施形態において、導電性粘着剤は、疎水性粘着性バインダーを含む。
疎水性粘着性バインダーに限定はなく、例えば、（メタ）アクリル系粘着剤、ウレタン系粘着剤、合成ゴム系粘着剤、天然ゴム系粘着剤、シリコーン系粘着剤を用いることができる。特にシリコーン系粘着剤は生体への装着感の観点から好適に利用することができる。これらは単独で用いることもできるし、複数混合して用いることもできる。
疎水性の程度としては、２５℃における水への溶解度が１０ｇ／１００ｍｌ以下であることが好ましく、１ｇ／１００ｍｌ以下であることがより好ましく、０．１ｇ／１００ｍｌ以下であることがさらに好ましい。
また、疎水性粘着性バインダーには希釈剤を加えてもよい。希釈剤は疎水性粘着性バインダーと相溶できるものであればよく、水、アルコール、有機溶剤等を利用することができる。
【００２１】
（メタ）アクリル系粘着剤としては、アクリル系ポリマー及び／またはアクリル系モノマーを含むものが挙げられ、さらに粘着付与剤や架橋剤等の添加剤を含有してもよい。
【００２２】
アクリル系ポリマーとしては、例えば炭素数１〜２４のアルキル基を有する（メタ）アクリレートモノマーを含有する単量体成分を重合して得られるアクリル系重合体を用いることができる。
炭素数１〜２４のアルキル基を有する（メタ）アクリレートとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ノニル（メタ）アクリレート、ｔ−ブチルシクロヘキシル（メタ）アクリレート、ｎ−デシル（メタ）アクリレート、ｎ−ウンデシル（メタ）アクリレート、ｎ−ドデシル（メタ）アクリレート、ｎ−トリデシル（メタ）アクリレート、ｎ−テトラデシル（メタ）アクリレート、ｎ−ペンタデシル（メタ）アクリレート、ｎ−ヘキサデシル（メタ）アクリレート、ｎ−ヘプタデシル（メタ）アクリレート、ｎ−オクタデシル（メタ）アクリレート、イコシル（メタ）アクリレート、ヘンイコシル（メタ）アクリレート、ドコシル（メタ）アクリレート、トリコシル（メタ）アクリレート、テトラコシル（メタ）アクリレート等を用いることができる。これら（メタ）アクリレートは１種類のみ用いてもよいし、複数種類用いてもよい。
炭素数１〜２４のアルキル基を有する（メタ）アクリレートのアルキル基の炭素数は、４以上であることが好ましく、６以上であることがより好ましく、１４以上であることがさらに好ましく、また、２２以下であることが好ましく、２０以下であることがより好ましく、１８以下であることがさらに好ましい。炭素数が４以上であれば高い疎水性が得られ、汗による粘着剤の溶出を防止することができ、６以上であれば高い粘着性を得ることができ、１４以上であれば炭化水素系溶剤に溶けやすくなるため製造が容易になる。また、炭素数が２２以下であれば十分な溶解性が得られ製造が容易になり、２０以下であれば重合反応が制御しやすく製造が容易になり、１８以下であれば高い粘着性を得ることができる。
炭素数１〜２４のアルキル基を有する（メタ）アクリレートのアルキル基の構造に限定はなく、直鎖構造及び分岐構造をとりうる。特に分岐構造のアルキル基を有する（メタ）アクリレートは、高い溶解性を有し製造が容易になるため好適に使用することができる。
アクリル系ポリマーの製造の際に使用する単量体成分全量に対する炭素数１〜２４のアルキル基を有する（メタ）アクリレートの含有量は、８０質量％〜９９質量％の範囲であることが好ましく、９０質量％〜９５質量％の範囲であることがより好ましい。
【００２３】
アクリル系ポリマーの製造に使用可能なモノマー成分としては、前記したもののほかに、高極性ビニルモノマーを用いてもよい。高極性ビニルモノマーを用いることで、アクリル系ポリマーの製造が容易になり、さらに粘着性を向上させることができる。
高極性ビニルモノマーとしては、カルボキシ基を有するビニルモノマー、水酸基を有するビニルモノマー、アミノ基を有するビニルモノマーを用いることができる。これらビニルモノマーは、１種類のみ用いてもよいし、複数種類用いてもよい。
アクリル系ポリマーの製造に使用する単量体成分の全量に対する高極性ビニルモノマーの含有量は、０．０１質量％以上であることが好ましく、また、１０質量％以下であることが好ましく、５質量％以下であることがより好ましく、１質量％以下であることがさらに好ましい。１０質量％以下であれば汗による粘着剤の溶出を防止することができ、５質量％以下であれば粘着性を好適な範囲に調整することができ、１質量％以下であれば疎水性モノマーと十分な相溶性が得られるため製造が容易になる。
【００２４】
シリコーン系粘着剤としては、分子内の少なくとも一部に以下の組成式（１）で表される構造を有する化合物を含む粘着剤が好ましい。
ＲaＳｉＯ(4-a)      （１）
Ｒは同一又は異種の置換基を示し、ａは１〜３の正数である。組成式（１）の具体的な構造としては、例えば、下記の（化１）に表される構造が挙げられる。
【００２５】
【化１】
0006684126.tif 000002
（化１）
【００２６】
ここで、Ｒとしては、例えば、水素、ハロゲン、ニトロ基、アルキル基（例えばメチル基、エチル基、プロピル基、イソプロピル基、ノルマルブチル基、ターシャリーブチル基、ヘキシル基、オクチル基等のアルキル基、シクロヘキシル基等のシクロアルキル基等）、シアノ基、アリール基（例えばフェニル基、ナフチル基、チエニル基等）、ハロアリール基（例えばペンタフルオロフェニル基、３−フルオロフェニル基、３，４，５−トリフルオロフェニル基等）、アルケニル基（例えばビニル基、ブテニル基、ペンテニル基、ヘキセニル基、ヘプテニル基、オクテニル基、（メタ）アクリル基等）、アルキニル基、アミド基、アシル基、アルキルカルボニル基、カルボキシ基、アルコキシ基（例えばメトキシ基等）、アリールオキシ基（例えばフェノキシ基、ナフチル基等）、ハロアルキル基（例えばパーフルオロアルキル基等）、チオシアノ基、アルキルスルフォニル基、スルフォンアミド基、アミノ基、アルキルアミノ基（例えばメチルアミノ基等）、ジアルキルアミノ基（例えばジメチルアミノ基、ジエチルアミノ基等）、水酸基等を用いることができる。
この中でも、Ｒとして、メチル基、フェニル基を好適に用いることができる。特にＲをフェニル基とした場合、粘着剤の耐熱性が向上するため好ましい。
【００２７】
シリコーン系粘着剤としては、例えば、付加硬化型シリコーン系粘着剤、縮合硬化型シリコーン系粘着剤、ラジカル硬化型シリコーン系粘着剤を用いることができる。特に、付加硬化型シリコーン系粘着剤及びラジカル硬化型シリコーン系粘着剤は、原料が脱離基を有さず、硬化反応によって副生成物を生じないため好ましく、付加硬化型シリコーン系粘着剤は、硬化用触媒として白金系触媒を用いることができ、この場合より生体適合性の高い粘着剤を形成することができる。
付加硬化型シリコーン系粘着剤、縮合硬化型シリコーン系粘着剤、ラジカル硬化型シリコーン系粘着剤は、単独で用いることもできるし、混合して用いることもできる。
【００２８】
付加硬化型シリコーン系粘着剤としては、アルケニル基を有する化合物、ヒドロシラン化合物、及び、白金系触媒を含むものが好ましく、さらに他の添加剤を含んでもよい。
他の添加剤としては、架橋剤、粘着性向上剤、粘着性低減剤、硬化促進剤、硬化遅延剤、希釈剤等を用いることができる。
【００２９】
アルケニル基を有する化合物としては、一部に組成式（１）の構造を有する化合物であって、一部のＲがアルケニル基であるか、アルケニル基を含む化合物を用いることができる。
アルケニル基を有する化合物は、１分子中にアルケニル基を２つ以上有することが好ましい。アルケニル基の位置は特に限定されず、分子末端に有していてもよいし、側鎖に有していてもよい。
アルケニル基を有する化合物の具体例としては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖メチルビニルシロキサン・ジフェニルシロキサン共重合体、分子鎖両末端トリメチルシロキシ基封鎖ジメチルシロキサン・メチルビニルシロキサン・ジフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖メチルフェニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・ジフェニルシロキサン共重合体、分子鎖両末端シラノール基封鎖ジメチルシロキサン・メチルビニルシロキサン共重合体、分子鎖両末端シラノール基封鎖ジメチルシロキサン・ジフェニルシロキサン共重合体、分子鎖両末端シラノール基封鎖メチルビニルポリシロキサン、分子鎖両末端シラノール基封鎖ジメチルシロキサン・メチルビニルシロキサン・メチルフェニルシロキサン共重合体等を挙げることができる。
アルケニル基を有する化合物は、１種を単独で用いてもよいし、分子量や分子構造の異なる複数種を混合して用いてもよい。
【００３０】
ヒドロシラン化合物は、分子中に少なくとも一つのＳｉ−Ｈ構造有する化合物であり、本実施形態においては、特に、１分子中にＳｉ−Ｈ構造を２つ以上有することが好ましい。
ヒドロシラン化合物は、さらに、一部に組成式（１）で表される構造を有していてもよい。
ヒドロシラン化合物は、１種を単独で用いてもよいし、分子量や分子構造の異なる複数種を混合して用いてもよい。
【００３１】
白金系触媒としては、例えば、金属白金、白金化合物を用いることができる。具体例としては、塩化白金酸、塩化白金酸とオレフィンとの錯体、塩化白金酸とビニルシロキサンとの錯体等を挙げることができる。
白金系触媒の添加量は、アルケニル基を有する化合物とヒドロシラン化合物との合計量に対して、１〜５，０００ｐｐｍであることが好ましく、５〜２，０００ｐｐｍであることがより好ましい。添加量が１ｐｐｍ未満であると架橋密度が低く凝集力が低下する場合があり、５，０００ｐｐｍを超えるとタック及び粘着力が低くなると共に可使時間が短くなる場合があり、経済的にも不利になる。
【００３２】
ラジカル硬化型シリコーン系粘着剤としては、アルケニル基を有する化合物、ポリシロキサン化合物、及び、ラジカル発生剤を含むものが好ましく、さらに他の添加剤を含んでもよい。
他の添加剤としては、架橋剤、粘着性向上剤、粘着性低減剤、硬化促進剤、硬化遅延剤、希釈剤等を用いることができる。
【００３３】
アルケニル基を有する化合物としては、付加硬化型シリコーン系粘着剤に含有されるアルケニル基を有する化合物と同様の化合物を用いることができる。
ポリシロキサン化合物としては、例えば、分子内の少なくとも一部に組成式（１）に表される構造を有する化合物であって、脂肪族不飽和結合を有する置換基を有さない化合物を用いることができる。ここで、脂肪族不飽和結合を有する置換基としては、例えば、アルケニル基、アルキニル基が例示される。
【００３４】
ラジカル発生剤としては、例えば、有機過酸化物、アゾ化合物、光ラジカル発生剤等を用いることができる。
有機過酸化物は−Ｏ−Ｏ−結合を有する化合物であり、具体例としては、過酸化ベンゾイル、過酸化クミル、過酸化ｔ−ブチルクミル、過酸化ｔ−ブチル、過酸化２，４−ジクロロベンゾイル、過酸化ｔ−ブチルイソブチレート、過酸化ｔ−ブチルベンゾエート、過酸化ｔ−ブチル−２−エチルヘキサレート、２，２−ビス過酸化ｔ−ブチルオクタン、１，１−ビス過酸化ｔ−ブチルシクロヘキサン、２，５−ジメチル−２，５−ジ過酸化ベンゾイルヘキサン等を挙げることができる。
アゾ化合物としては、具体的には、２，２‘−Ａｚｏｂｉｓ（ｉｓｏｂｕｔｙｒｏｎｉｔｒｉｌｅ）、２，２’−Ａｚｏｂｉｓ（２，４−ｄｉｍｅｔｈｙｌｖａｌｅｒｏｎｉｔｒｉｌｅ）、２，２−Ａｚｏｂｉｓ（２−ｍｅｔｈｙｌｂｕｔｙｒｏｎｉｔｒｉｌｅ）、４，４‘−Ａｚｏｂｉｓ（４−ｃｙａｎｏｖａｌｅｒｉｃ  Ａｃｉｄ）、２，２’−Ａｚｏｂｉｓ（２−ｍｅｔｈｙｌｐｒｏｐｉｏｎａｍｉｄｉｎｅ）Ｄｉｈｙｄｒｏｃｈｌｏｒｉｄｅ、Ｄｉｍｅｔｈｙｌ  ２，２‘−Ａｚｏｂｉｓ（２−ｍｅｔｈｙｌｐｒｏｐｉｏｎａｔｅ）等を用いることができる。
光ラジカル発生剤としては、具体的には、アセトフェノン、ｐ−アニシル、ベンジル、ベンゾイン、ベンゾフェノン、２−ベンゾイル安息香酸、４，４’−ビス（ジエチルアミノ）ベンゾフェノン、４，４‘−ビス（ジメチルアミノ）ベンゾフェノン、ベンゾインメチルエーテル、ベンゾインイソプロピルエーテル、ベンゾインイソブチルエーテル、ベンゾインエチルエーテル、４−ベンゾイル安息香酸、２，２’−ビス（２−クロロフェニル）−４，４‘，５，５’−テトラフェニル−１，２‘−ビイミダゾール、メチル２−ベンゾイルベンゾエート、２−（１，３−ベンゾジオキソール−５−イル）−４，６−ビス（トリクロロメチル）−１，３，５−トリアジン、２−ベンジル−２−（ジメチルアミノ）−４‘−モルホリノブチロフェノン、４，４’−ジクロロベンゾフェノン、２，２‘−ジエトキシアセトフェオン、２，２’−ジメトキシ−２−フェニルアセトフェノン、２，４−ジエチルチオキサンテン−９−オン、ジフェニル（２，４，６−トリメチルベンゾイル）フォスフィンオキサイド、１，４−ジベンゾイルベンゼン、２−エチルアントラキノン、１−ヒドロキシシクロヘキシルフェニルケトン、２−ヒドロキシ−２−メチルプロピオフェノン、２−ヒドロキシ−４‘−（メチルチオ）−２−モホリノプロピオフェノン、２−イソニトロソプロピオフェノン、２−フェニル−２−（ｐ−トルエンスルフォニルオキシ）アセトフェノン、フェニルビス（２，４，６−トリメチルベンゾイル）フォスフィンオキサイド等を用いることができる。
それ以外のラジカル発生剤としては、過硫酸アンモニウム、過硫酸ナトリウム、過硫酸カリウム、塩化鉄、過マンガン酸カリウム、過酸化水素、過塩素酸銅、有機酸鉄（ＩＩＩ）等が挙げられる。また過酸化水素と鉄（ＩＩ）塩、過硫酸塩と亜硫酸水素ナトリウムなど、酸化剤と還元剤の組み合わせて用いても良い。
【００３５】
シリコーン系粘着剤としては、市販品を用いることができる。例えば、東レダウコーニング社製のＳＤ４５８０ＰＳＡ、ＳＤ４５８４ＰＳＡ、ＳＤ４５８７ＰＳＡ、ＳＤ４５８７ＬＰＳＡ、ＳＤ４５６０ＰＳＡ、ＳＤ４５７０ＰＳＡ、ＳＤ４６００ＦＣＰＳＡ、ＳＤ４５９３ＰＳＡ、ＤＣ７６５１ＡＤＨＥＳＩＶＥ、ＤＣ７６５２ＡＤＨＥＳＩＶＥ、ＳＨ４２８０ＰＳＡ、信越化学工業社製のＫＲ−１００、ＫＲ−１０１−１０、ＫＲ１３０、ＫＲ−３７００、ＫＲ−３７０１、Ｘ−４０−３２３７−１、Ｘ−４０−３２４０、Ｘ−４０−３２９１−１、ＫＲ−３７０４、Ｘ−４０−３３２３、Ｘ−４０−３２７０−１、Ｘ−４０−３３０６、ＭＯＭＥＮＴＩＶＥ社製のＰＳＡ６１０−ＳＭ、ＹＲ３２８６、ＹＲ３３４０等を用いることができる。
これら市販品には２液硬化型のものも含まれるが、添加する触媒には各社指定の材料を混合してもよいし、上記白金系触媒、ラジカル発生剤を使用してもよい。
【００３６】
［導電性微粒子］
本実施形態において、導電性粘着剤に含まれる導電性微粒子に限定はなく、例えば、金、銀、銅、ニッケル、アルミニウム、チタン、バナジウム、クロム、マンガン、鉄、コバルト、亜鉛、ニオブ、モリブデン、パラジウム、カドミウム、インジウム、錫、アンチモン、ランタン、タンタル、タングステン、プラチナ、鉛等の金属及びこれら金属の酸化物、窒化物、塩からなる微粒子；カーボン、グラファイト、フラーレン、カーボンナノチューブ、グラフェン等の炭素材料からなる微粒子；及び、ポリチオフェン、ポリアニリン、ポリピロール、ポリアセチレン、ポリフェニレンビニレン等のπ共役分子及びＰＥＤＯＴ／ＰＳＳ等のπ共役分子とドーパントからなる紛体等を用いることができる。特に金属微粒子は、導電性が高いため好ましく、銅、銀、金は特に導電性が高く、有機物と混合したときも高い導電性を発現するためより好ましい。
金属微粒子としては、１元素からなる金属を用いることもできるし、複数種の金属からなる合金を用いることもできるし、コアとシェルで構成する金属が異なるコア／シェル構造を有する微粒子を用いることもできる。コア／シェル構造としては、具体的には、コアに銅、アルミニウム、ニッケル、酸化アルミニウム、ガラス、中空ガラス等の安価な材料を好適に用いることができ、シェルに銀、金等の高導電率材料を用いた構造を好適に使用することができる。
導電性微粒子は中実粒子でもよいし、中空粒子でもよい。
【００３７】
本実施形態において、導電性微粒子の平均二次粒子径は、５０μｍ以上であることが好ましく、１００μｍ以上であることがより好ましく、２００μｍ以上であることがさらに好ましく、また、１ｍｍ以下であることが好ましい。本発明者の研究によれば、導電性微粒子の平均二次粒子径が５０μｍ以上であると、粘着性電極層が高い平面方向導電性を有するものとなり、さらに、１００μｍ以上であれば高い垂直方向導電性を有するものとなることが判明した。特に、２００μｍ以上であると、粘着性電極層中の導電性微粒子の含有量が高くなくても高い導電性を有するものとなる。もっとも、１ｍｍ以上であると導電性粒子による凸凹によって、粘着性電極層を生体に装着した時に不快感が発生するので、その点からは１ｍｍ以下とすることが好ましい。
導電性微粒子の形状としては、特に制限はないが、例えば、球形、多面体、ファイバー、角、フレーク、ニードル等が挙げられる。
ここで、平均二次粒子径とは、一次粒子が複数個集まって形成される凝集体（二次粒子）の平均粒子径のことである。微粒子の平均二次粒子径は、例えば、走査型電子顕微鏡、光学顕微鏡によって測定できる。ここで粒子径とは、球状の材料については直径のことをいい、ファイバー状の材料については繊維の長さのことを言い、これら以外の材料については、その断面の中に引くことができる最も長い直線の長さのことを言う。
【００３８】
［導電性粘着剤］
本実施形態において導電性粘着剤は、上記疎水性粘着性バインダーと導電性微粒子とを含むものであり、各種特性を調整するためにさらに添加剤を含んでいてもよい。添加剤としては、分散剤、界面活性剤、ｐＨ調整剤、溶媒等が例示される。
本実施形態において、導電性粘着剤中の導電性微粒子の含有量は、疎水性粘着性バインダーの固形分１００質量部に対して、１０質量部以上であることが好ましく、１００質量部以上であることがより好ましく、１５０質量部以上であることがさらに好ましく、６５０質量部以下であることが好ましく、３５０質量部以下であることがより好ましく、２８０質量部以下であることがさらに好ましい。１０質量部以上であれば粘着剤が電極として使用するのに十分な導電性を発現し得、１００質量部以上であれば粘着剤の抵抗値が皮膚の抵抗値よりも低くなりノイズのより少ない測定が可能となり、１５０質量部以上であれば皮膚の抵抗値に対して粘着性電極の抵抗値が無視できるほど小さくなる。また、６５０質量部以下であれば測定対象が静止状態である場合の測定が可能となる程度の粘着性を得ることができ、３５０質量部以下であれば粘着性が長時間維持され、２８０質量部以下であれば測定対象が運動中でも測定が可能となる粘着性を得ることができる。
【００３９】
本実施形態において導電性粘着剤は、疎水性粘着性バインダー、導電性微粒子及び必要に応じて添加される添加剤を混合することによって製造することができる。混合方法としては、例えば、超音波法、ミキサー法、自転・公転ミキサー法、３本ロール法、２本ロール法等を挙げることができ、アトライター、バンバリーミキサー、ペイントシェイカー、ニーダー、ホモジナイザー、ボールミル、ビーズミル、サンドミル、ジェットミル等の適宜の装置を用いて行うことができる。
【００４０】
［粘着性電極］
本実施形態において、粘着性電極は、導電性粘着剤によって形成された粘着性電極層を有する。
粘着性電極層は、例えば、導電性粘着剤を塗布、成形、乾燥、熱硬化、光硬化、湿式処理等の工程を施すことによって形成することができる。
粘着性電極の構造に限定はなく、例えば、図１に例示するように、粘着性電極層のみからなっていてもよいし（（ａ））、基材と基材上に形成された粘着性電極層とからなっていてもよいし（（ｂ））、さらに、粘着性電極層と基材の間に導体部を有するものであってもよい（（ｃ））。
基材を有する粘着性電極はハンドリングが容易であるため好ましく、導電性を有する基材を有する粘着性電極や、基材と粘着性電極層との間に導体部を有する粘着性電極はノイズの少ない測定が可能であるため特に好ましい。
基材は、粘着性電極層を支持できるものであれば特に限定されず、導電性を有していても有していなくてもよく、有機材料、無機材料、有機無機複合材料を用いることができる。有機材料として具体的には、ポリエチレンテレフタレート（ＰＥＴ）、ポリエチレンナフタレート（ＰＥＮ）、ポリカーボネート（ＰＣ）、シクロオレフィンポリマー（ＣＯＰ）、ポリイミド（ＰＩ）、シリコーン、紙フェノール、紙エポキシ、テフロン（登録商標）、等を用いることができる。特にＰＥＴ及びＰＥＮは低コストで入手可能であり、事業の観点から有意であり好ましい。無機材料としては、アルミナ、セラミックス、コンポジット、ガラス、薄膜ガラス、金属箔等を用いることができる。有機無機複合材料として例えば、ガラスエポキシ、ガラスコンポジット、無機フィラーを分散した有機材料、表面に無機層コーティングした有機材料等を用いることができる。無機層のコーティング方法としては、ゾルゲル法、蒸着法、スパッタ法、ＣＶＤ（Ｃｈｅｍｉｃａｌ  Ｖａｐｏｒ  Ｄｅｐｏｓｉｔｉｏｎ）法、ＡＬＤ（Ａｔｏｍｉｃ  Ｌａｙｅｒ  Ｄｅｐｏｓｉｔｉｏｎ）法等が挙げられる。基材としては、装着感の観点からフレキシブルである（可撓性がある）ことが好ましく、具体的には、ＰＥＴ、ＰＥＮ、ＰＣ、ＣＯＰ、ＰＩ、シリコーン、テフロン（登録商標）、薄膜ガラス、金属箔、無機フィラーを分散した有機材料、表面に無機層をコーティングした有機材料を用いることが好ましい。特にＰＥＴとＰＥＮは安価に入手できるため好ましく、ＰＩははんだ付けが可能となるため好ましい。
基材の厚みに特に制限はないが、１μｍ以上であることが好ましく、１０μｍ以上であることがより好ましく、５ｍｍ以下であることが好ましく、１ｍｍ以下であることがより好ましく、２００μｍ以下であることがさらに好ましい。１μｍ以上であれば自立膜として利用可能となり、１０μｍ以上であれば高強度な膜が得られハンドリングが容易となる。５ｍｍより厚いとデバイス重量が大きくなり装着感が悪くなってしまうため５ｍｍ以下とすることが好ましい。１ｍｍ以下であれば柔軟性が得られるため好ましく、２００μｍ以下であれば体表面電位測定デバイス上に衣服を着ても違和感のない厚みとなる。
【００４１】
粘着性電極層の形状に限定はないが、例えば、円形、楕円形、曲線で構成される形状であると、体表面からはがれにくくなるため好ましい。
また、粘着性電極層の厚みは、生体表面への固定等の観点から、１００μｍ以上であることが好ましく、１２０μｍ以上であることがより好ましく、２００μｍ以上であることがさらに好ましく、さらに３００μｍより厚くすることも好ましい。粘着性電極層の厚みは、１ｍｍ以下であることが好ましく、８００μｍ以下であることがより好ましく、５００μｍ以下であることがさらに好ましい。
本発明者の研究によれば、粘着性電極層の厚みを厚くすると、生体表面への固定力が高まることが分かった。具体的には粘着性電極層の厚みが１００μｍ以上であれば十分なクッション性が得られ良好な装着感を得ることができると共に生体表面への十分な密着を確保することができ、１２０μｍ以上であれば粘着性電極が生体表面（皮膚）の凹凸に追従するため粘着性電極と生体表面との間により良好な密着が得られノイズの小さい測定が可能となり、２００μｍ以上であれば強い粘着性が得られるため測定対象が動作状態であっても測定が可能となる。とりわけ、粘着性電極層のみを単体で電極として使用する場合（図１（ａ））や可撓性基材上に粘着性電極層を設ける構成の場合（図１（ｂ）、（ｃ）で基材として可撓性のものを使用する場合には、粘着性電極層の厚みが上記の範囲にあると、生体表面への非常に強固な固定が可能となる。本実施形態においては粘着層自体を、それ自体が電極となるほど低抵抗にしたため、粘着層が電極とは別に設けられている従来の生体電極よりも粘着層の厚みを厚くすることが可能である。
粘着性電極層の厚みは１ｍｍ以下であれば電極として使用するのに十分な高い導電性が得られ、８００μｍ以下であれば生体表面から電極を剥した後の導電性粘着剤の糊残りの心配がなくなり、５００μｍ以下であれば粘着性電極を装着した上に衣服を着ても違和感のない厚みとなる。
【００４２】
導電性粘着剤中の親水性材料含有量は、５質量％以下であることが好ましく、３質量％以下であることがより好ましく、１質量％以下であることがさらに好ましく、０％であることが最も好ましい。５質量％以下であれば発汗による親水性成分の溶出によって生じる不快感を低減することができる。ここで親水性とは、２５℃における水への溶解度が１０ｇ／１００ｍｌより大きい分子のことを言う。ここで、親水性材料としては、親水性モノマー、親水性ポリマー、有機塩、無機塩等が例示できる。
【００４３】
粘着性電極の形状に特に制限はないが、平板状であることが好ましく、例えば、円形、楕円形、多角形、曲線で構成される形状、曲線と直線によって構成される形状等の面形状を有する平板形状とすることができる。
また、基材、導体部、粘着性電極層それぞれの形状に特に制限はなく、これらは同一でもよいし、異なる形状でもよい。
【００４４】
粘着性電極は、より高い粘着性を得るために、非導電性粘着剤部を有していてもよい。非導電性粘着剤部は、例えば、疎水性粘着性バインダーによって形成することができる。
非導電性粘着剤部の配置に特に限定はないが、例えば、図２（ａ）に示すように粘着性電極層の周囲を非導電性粘着剤部で囲うような構造にしてもよいし、図２（ｂ）に示すように粘着性電極層と非導電性粘着剤部とからなる市松模様構造にしてもよいし、図２（ｃ）に示すように粘着性電極層と非導電性粘着剤部からなるストライプ構造にしてもよい。
なお、図２の例はいずれも基材を有しているが、基材はなくてもよい。
【００４５】
［体表面電位測定デバイス］
本実施形態の電極を用いて、体表面電位測定デバイスを形成することができる。体表面電位測定デバイスは、例えば、本実施形態の電極を含むセンサと、基材と電子回路から形成される。
【００４６】
電子回路は、電子部品と電子部品間を電気的に接続するための配線から構成される。
電子回路の有する機能は特に制限されないが、センサ、アナログフロントエンド、電源回路を有することが好ましい。また、制御回路、通信回路、表示回路、記憶回路等を有していてもよい。
アナログフロントエンドは、センサから出力されたアナログ信号に変換を加えて後段の回路へ信号を出力する機能を有している。アナログフロントエンドには、バッファ回路、増幅回路、レベルシフト回路、フィルタ回路（ハイパスフィルタ回路、ローパスフィルタ回路、バンドパスフィルタ回路、バンドエリミネート回路等）、同相除去回路、加算回路、減算回路、積分回路、微分回路、整流回路、アナログ−デジタル変換回路等が含まれる。高出力インピーダンスの信号を減衰せずに取得するために、アナログフロントエンドにはセンサからの入力信号を受け取るためのバッファ回路を有することが好ましく、皮膚電位のような微小信号を取得するために増幅回路を有することが好ましく、ノイズ低減のためにフィルタ回路を有することが好ましい。
【００４７】
電源回路は、体表面電位測定デバイスの各部に電力を供給する。電源回路には、昇圧回路、降圧回路、電圧レギュレータ、整流回路、ＡＣ−ＤＣコンバータ、ＤＣ−ＤＣコンバータ、ＤＣ−ＡＣコンバータ、ＡＣ−ＡＣコンバータ等が含まれる。また、バッテリー残量、消費電力等を検出する回路や、予備電源回路等を含んでもよい。
電源回路への電力の供給方法としては、バッテリー給電、有線給電、無線給電、エナジーハーベスティング等を用いることができる。バッテリー給電、無線給電、エナジーハーベスティングは持ち運び可能であるため好ましい。特に無線給電、エナジーハーベスティングは体表面電位測定デバイスを小型化できるため好ましい。
【００４８】
制御回路は、体表面電位測定デバイスの各部の動作を制御する。制御回路はＣＰＵを備え、アナログフロントエンド、電源回路、センサ、通信回路、表示回路、記憶回路等に接続される。ＣＰＵは、記憶回路に格納された命令群及びデータ、プログラムを処理及び実行する。プログラムには、信号処理プログラムや通信制御プログラム等が含まれる。体表面電位測定デバイスが高度な処理を行う場合は、データ処理専用のプロセッサを備えてもよい。
また体表面電位測定デバイスが高度な演算を行う場合は、制御回路にパターン認識部を備えてもよい。パターン認識部は、ＣＰＵに含まれてもよいが、専用のプロセッサを有してもよい。パターン認識部は、アナログフロントエンドから出力されたデータからパターンを抽出し、パターン毎に割り当てられた命令を出力する。
【００４９】
センサは、信号を取得し、取得した信号をアナログ信号としてアナログフロントエンドへ出力する。信号は生体信号であってもよく、生体信号としては、例えば、脈波、脈拍、脈圧、血圧、血管径、心電、筋電、脳波、体温、発汗量等が挙げられる。粘着性電極は、脈波、脈拍、心電、筋電、脳波、発汗量を取得するセンサとして用いることができる。
通信回路は、サーバーや中継機器へデータを転送する。データ転送は有線でも無線でも構わないが、無線であれば持ち運びが容易になるため好ましい。無線通信回路には、例えば、変調回路、復調回路、整流回路、記憶回路、アンテナ等が含まれる。変調方式に制限はないが、振幅変調、周波数変調、位相変調を用いることができ、また、直角位相振幅変調のような複数の変調方式を組み合わせた変調方式等を用いることができる。特に直角位相振幅変調方式はデータ転送速度が高いため好ましい。無線通信周波数帯に制限はないが、通信回路の入手が容易であるＬＦ帯、ＨＦ帯、ＶＨＦ帯、ＵＨＦ帯を利用することが好ましい。
【００５０】
表示回路は、各種の情報を画面に表示する。表示回路としては、例えば、液晶ディスプレイ、電子ペーパー、有機ＥＬディスプレイ、点字ディスプレイ、触覚ディスプレイ等を用いることができる。特に、電子ペーパー、有機ＥＬディスプレイはフレキシブルに形成することも可能であるため好ましく、電子ペーパーは消費電力が小さいためより好ましい。
【００５１】
電子回路のアーキテクチャとしては、例えば、図３に示すような構成をとることができる。図３のアーキテクチャは、センサとアナログフロントエンドと制御回路と電源回路と表示回路と記憶回路と通信回路を有している。センサ出力はアナログフロントエンドで調整され、制御回路に渡される。制御回路には、電源回路、表示回路、記憶回路、通信回路が接続されており、これらの動作及びセンサ出力の演算等を制御回路が制御する。
【００５２】
配線を形成する材料としては、金、銀、銅、ニッケル、アルミニウム、チタン、バナジウム、クロム、マンガン、鉄、コバルト、亜鉛、ニオブ、モリブデン、パラジウム、カドミウム、インジウム、錫、アンチモン、ランタン、タンタル、タングステン、プラチナ、鉛等の金属及びこれら金属の酸化物、窒化物、塩、及びカーボン、グラファイト、フラーレン、カーボンナノチューブ、グラフェン等の炭素材料、及びポリチオフェン、ポリアニリン、ポリピロール、ポリアセチレン、ポリフェニレンビニレン等のπ共役分子及びＰＥＤＯＴ／ＰＳＳ等のπ共役分子とドーパントからなる材料等を用いることができる。特に金属は、導電性が高いため好ましく、アルミニウム、銅、銀、金は折り曲げに対する信頼性が高いためより好ましい。特に銅は安価であるため好ましい。金属としては、１元素からなる金属を用いることもできるし、複数種の金属からなる合金を用いることもできる。
また、配線は絶縁性の材料を含有していてもよい。絶縁性の材料は、導電性の材料との積層構造を形成してもよいし、規則的／不規則的に混ざり合った構造を形成してもよい。絶縁性の材料を含有することで、配線自体の柔軟性及び配線と基材との密着性が向上し、屈曲や伸縮によって断線しない配線を得ることができるため好ましい。絶縁性の材料としては、例えば、ポリイミド、ポリエチレンテレフタレート（ＰＥＴ）、ポリエーテルサルフォン（ＰＥＳ）、ポリエチレンナフタレート（ＰＥＮ）、ポリエステル、ポリカーボネート（ＰＣ）、ポリビニルアルコール（ＰＶＡ）、ポリビニルブチラール（ＰＶＢ）、ポリアセタール、ポリアリレート（ＰＡＲ）、ポリアミド（ＰＡ）、ポリアミドイミド（ＰＡＩ）、ポリエーテルイミド（ＰＥＩ）、ポリフェニレンエーテル（ＰＰＥ）、ポリフェニレンサルファイド（ＰＰＳ）、ポリエーテルケトン（ＰＥＫ）、ポリフタルアミド（ＰＰＡ）、ポリエーテルニトリル（ＰＥＮ）、ポリベンズイミダゾール（ＰＢＩ）、ポリカルボジイミド、ポリシロキサン、ポリメタクリルアミド、ニトリルゴム、アクリルゴム、ポリエチレンテトラフルオライド、エポキシ樹脂、フェノール樹脂、メラミン樹脂、ウレア樹脂、ポリメタクリル酸メチル樹脂（ＰＭＭＡ）、ポリブテン、ポリペンテン、エチレン−プロピレン共重合体、エチレン−ブテン−ジエン共重合体、ポリブタジエン、ポリイソプレン、ポリクロロプレン、エチレン−プロピレン−ジエン共重合体、ニトリルゴム、クロロスルホン化ポリエチレン、アクリルゴム、エピクロルヒドリンゴム、ウレタンゴム、ブチルゴム、フッ素ゴム、ポリメチルペンテン（ＰＭＰ）、ポリスチレン（ＰＳ）、スチレン−ブタジエン共重合体、ポリエチレン（ＰＥ）、ポリ塩化ビニル（ＰＶＣ）、ポリフッ化ビニリデン（ＰＶＤＦ）、ポリエーテルエーテルケトン（ＰＥＥＫ）、フェノールノボラック、ベンゾシクロブテン、ポリビニルフェノール、ポリクロロピレン、ポリオキシメチレン、ポリスルホン（ＰＳＦ）及びシリコーン樹脂等を用いることができる。封止材としては、弾性限界が大きく、弾性率が小さい材料が好ましい。具体的には、ゴム状材料を用いることが好ましく、例えば、エチレン−プロピレン共重合体、エチレン−ブテン−ジエン共重合体、ポリブタジエン、ポリイソプレン、ポリクロロプレン、エチレン−プロピレン−ジエン共重合体、ニトリルゴム、クロロスルホン化ポリエチレン、アクリルゴム、エピクロルヒドリンゴム、ウレタンゴム、ブチルゴム、スチレン−ブタジエン共重合体、フッ素ゴム、シリコーン樹脂等が挙げられる。配線における絶縁性の材料の含有量としては、０．１質量％以上であることが好ましく、１質量％以上であることがより好ましく、５質量％以上であることがさらに好ましい。また、３０質量％以下であることが好ましく、２０質量％以下であることがより好ましく、１０質量％以下であることがさらに好ましい。配線における絶縁性の材料の含有量としては、１体積％以上であることが好ましく、１０質量％以上であることがより好ましく、２０質量％であることがさらに好ましい。また、７０体積％以下であることが好ましく、６０体積％以下であることがより好ましく、５０体積％以下であることがさらに好ましい。配線中の絶縁性材料の含有量は、配線断面を電子顕微鏡で観察する方法、熱重量測定によって組成比を見積もる方法等で確認することができる。
配線を形成する方法に特に制限はないが、蒸着法、スパッタ法、印刷法が例示される。蒸着法及びスパッタ法を用いてパターニングを行う手法としては、マスク蒸着とフォトリソグラフィがある。マスク蒸着は、所望の形状の孔を有するマスクを基材に重ねた状態で蒸着又はスパッタをし、マスクの孔部分にのみ材料を形成する方法である。印刷法は、基材上に導電性ペーストを印刷することで配線を形成する方法である。印刷法は、材料利用効率がよく、プロセスも簡潔であるため低コストでの配線形成が可能であるため好ましい。
【００５３】
配線の形成に使用する導電性ペーストには、例えば、導電性材料、バインダー、溶剤、界面活性剤等が含まれている。導電性材料としては、配線材料と同様の材料を用いることができる。特に銅、銀、金、これらの酸化物を好適に用いることができる。特に銅又は銅酸化物は安価であるため好ましい。
導電性ペーストとしては、市販品を用いることができる。例えば、藤倉化成社製ドータイトシリーズ（ＦＡ−３３３、ＦＡ−３５３Ｎ、ＸＡ−６０２Ｎ、ＸＡ−４３６、ＦＡ−３０１ＣＡ、ＦＡ−４０１ＣＡ等）、ハリマ化成社製導電性ペースト（ＳＣＥ−１００、ＳＰ−１００、ＳＰ−５００、ＣＰ−７００等）及びナノペースト（ＮＰＳ−ＪＬ、ＮＰＳ−Ｊ、ＮＰＳ、ＮＰＳ−ＨＴＢ、ＮＰＳ−ＨＢ、ＮＰＧ−Ｊ等）等を用いることができる。
【００５４】
配線を印刷法で形成する場合の印刷法には種々の方式があり、特に制限されない。例えば、スクリーン印刷、スプレーコート、スピンコート、スリットコート、ダイコート、バーコート、ナイフコート、オフセット印刷、反転印刷、凸版印刷、フレキソ印刷、インクジェット印刷、ディスペンサ印刷、グラビアダイレクト印刷、グラビアオフセット印刷、ステンシル印刷等の方法を用いることができる。特にスクリーン印刷は厚膜印刷が可能であり、低抵抗な配線を得ることができるため好ましい。
印刷に先立って、基材を洗浄してもよい。基材の洗浄方法として、例えば、薬液を用いる湿式処理やコロナ放電、プラズマ、ＵＶ、オゾン等を用いる乾式処理等を用いることができる。湿式処理と乾式処理の両方用いても良い。
印刷によって形成された配線から、好ましくは溶媒を除去する。この溶媒の除去は、印刷後の膜を、例えば２０〜１５０℃において、例えば１分〜２時間静置する方法によることができる。この場合の加熱方法としては、例えば、熱風乾燥、赤外線乾燥、真空乾燥等の手法を用いることができる。
印刷膜の膜厚は、印刷方法に応じて選択することができる。
例えば、インクジェット印刷を適用する場合の印刷膜の膜厚は、溶媒除去後の値として、０．１〜１０μｍとすることが好ましく、０．５〜５μｍとすることがより好ましい。
スクリーン印刷を適用する場合には、溶媒除去後の印刷膜厚値として、１〜１００μｍとすることが好ましく、１０〜５０μｍとすることがより好ましい。
反転印刷を適用する場合には、溶媒除去後の印刷膜厚値として、０．０１〜５μｍとすることが好ましく、０．１〜１μｍとすることがより好ましい。
【００５５】
上記のようにして得られた配線用の印刷膜に対して、次いで焼成処理を施してもよい。
焼成処理は、例えば、焼成炉等の加熱処理装置を用いて行ってもよいし、プラズマ、マイクロ波プラズマ、紫外線、真空紫外線、電子線、赤外線ランプアニール、フラッシュランプアニール、レーザー等を用いて行ってもよい。特に、フラッシュランプアニール処理及びプラズマ処理は、導電性材料は強く加熱するが絶縁性材料はあまり加熱しないという特徴を有している。そのため、基材として樹脂基材を用いた場合、導電ペーストのみが加熱され、基材は熱ダメージを受けない。従って、ＰＥＴ等の安価な樹脂を基材に用いることができ、好ましい。特にプラズマ処理は、導電性ペースト表面のみが加熱される傾向があり、伝熱による基材へのダメージも少ないため、より好ましい。加熱処理装置を用いた加熱処理は、汎用的な設備を用いることができ、設備コストを低減することができるため好ましい。
焼成後に得られる配線を酸化させないため、印刷膜の焼成は非酸化性雰囲気下において行うことが好ましい。また、導電性ペーストに酸化物を含む場合には、該酸化物の還元を促進し、得られる配線の抵抗を可及的に低減するために、印刷膜の焼成は還元性雰囲気下において行うことがより好ましい。
上記の非酸化性雰囲気とは、酸素等の酸化性ガスを含まない雰囲気である。この非酸化性雰囲気としては、不活性雰囲気と還元性雰囲気とがある。不活性雰囲気とは、例えば、アルゴン、ヘリウム、ネオン、窒素等の不活性ガスで満たされた雰囲気である。
上記の還元性雰囲気とは、水素、一酸化炭素等の還元性ガスが存在する雰囲気を指す。還元性ガスとしては、不活性ガスに還元性ガスを少量混合した混合ガスが、安全性の観点から好適に用いることができる。この場合の混合ガスとしては、例えば、
５．７体積％以下の水素と、窒素と、から成る混合ガス；
２．９体積％以下の水素と、ヘリウム及びアルゴンから成る群より選択される１種以上の不活性ガスを含有するガスと、から成る混合ガス
等を用いることができる。これらの混合ガスは、非可燃性であるため、より安全に利用することができる。
これらのガスを焼成炉中に充填し、密閉系として印刷膜を焼成してもよい。焼成炉を流通系にして、これらのガスを流しながら印刷膜を焼成してもよい。印刷膜を非酸化性雰囲気で焼成する場合には、焼成炉中を一旦真空に引いて焼成炉中の酸素を除去した後に、非酸化性ガスで置換することが好ましい。
焼成処理は、加圧下で行なってもよいし、減圧下で行なってもよい。
上記したとおり、本実施形態における焼成処理としては、加熱処理、プラズマ処理、又はフラッシュランプアニール処理によることが好ましい。以下、これらの処理について説明する。
【００５６】
上述の焼成処理としての加熱処理とは、具体的には、試料を高温の媒体と接触させることによって加熱する処理である。プラズマ処理及びフラッシュランプアニール処理は、加熱処理に包含されない。
高温の媒体に特に指定はないが、例えば、空気、不活性ガス、還元性ガス、液体、金属、セラミック、等を用いることができる。
媒体を加熱する熱源に特に指定はないが、例えば、遠赤外線ヒーター、近赤外線ヒーター、抵抗加熱ヒーター、マイクロ波ヒーター、燃焼加熱ヒーター等を用いることができる。遠赤外線ヒーターとしては、例えば、ハロゲンヒーター、石英管ヒーター、カーボンヒーター、シーズヒーター、メタルヒーター等を用いることができる。近赤外線ヒーターとしては、例えば、ハロゲンヒーター等を用いることができる。抵抗加熱ヒーターとしては、例えば、メタルヒーター、セラミックヒーター等を用いることができる。メタルヒーターの発熱体としては、例えば、鉄−クロム−アルミ系合金、ニッケル−クロム系合金等の合金、及び白金、モリブデン、タンタル、タングステン等の金属を用いることができる。セラミックヒーターの発熱体としては、例えば、炭化ケイ素、モリブデン−シリサイト、カーボン等を用いることができる。マイクロ波ヒーターとは、１００ｋＨｚから１０ＧＨｚ程度の電磁波によって対象物を加熱する方式のヒーターである。燃焼加熱ヒーターとは、重油、ガス等の可燃物を燃焼した際の燃焼熱によって対象物を加熱する方式のヒーターである。
加熱処理温度は、３００℃以下であることが好ましく、２００℃以下であることがより好ましく、１５０℃以下であることがさらに好ましい。加熱処理温度が３００℃以下であればＰＩ等の耐熱フレキシブル基材を用いてフレキシブルプリント基板を形成することができ、２００℃以下であればＰＣやＰＥＮ等の透明フレキシブル基材を用いて透明フレキシブルプリント基板を形成することができ、１５０℃以下であればＰＥＴ等の耐熱性の低いが安価な汎用樹脂基板を用いて安価にフレキシブルプリント基板を形成することができる。また、加熱処理温度は、２０℃以上であることが好ましく、３０℃以上であることがより好ましく、５０℃以上であることがさらに好ましい。２０℃以上であれば、熱振動によって導電性材料が印刷膜中を移動し、導電性材料同士が接触することにより、体積抵抗率を下げることができる。３０℃以上であれば、印刷膜中の有機物の軟化により粒子の印刷膜中での移動が高速化する。さらに、有機物が軟化すると、導電性材料と有機物との比重差によって導電性材料が沈降し、導電性材料の層と有機物の層とに分離し、導電性材料間に絶縁性の有機物が入りにくくなるため、より体積抵抗率を下げることができる。５０℃以上であれば、導電性材料同士の焼結が進行するためさらに体積抵抗を下げることができる。
加熱処理時間は、１分以上であることが好ましく、１０分以上であることがより好ましい。加熱処理時間が１分秒以上であれば、導電性材料同士を接触させることによって焼成膜の抵抗を下げることができ、１０分以上であれば導電性材料同士の焼結が進むことにより、さらに焼成膜の抵抗を下げることができる。また、加熱焼成時間は４時間以下であることが、基材への熱ダメージ低減の観点から好ましい。
【００５７】
上述の焼成処理としてのプラズマ処理とは、具体的には、試料を設置した空間にプラズマを発生させることにより、前記試料をプラズマに暴露させる処理である。
プラズマの発生方法に特に指定はないが、例えば、直流アーク放電、高周波電磁場、マイクロ波等を利用する方法を用いることができる。特に、マイクロ波を利用する方法は、低温でプラズマを発生することができるから、基材に与える熱ダメージが小さいため、好ましい。マイクロ波とは、具体的には、周波数が３００ＭＨｚ〜３ＴＨｚである電磁波のことをいう。マイクロ波の中心周波数としては、２ＧＨｚ〜４ＧＨｚであることが好ましく、２．４ＧＨｚ〜２．５ＧＨｚであることが更に好ましい。
マイクロ波プラズマを発生させる装置は、例えば、マイクロ波発振器、伝送回路、アンテナ、及び放電容器から構成される。これらに加え、必要に応じて磁場発生装置を、更に用いてもよい。この装置において、プラズマは、前記放電容器内に発生する。マイクロ波発振器としては、例えば、クライストロン、マグネトロン、ジャイロトロン等を用いることができる。伝送回路としては、例えば、矩形導波管、円形導波管、同軸線路等を用いることができる。伝送回路の途中に、パワーモニタ、及び反射電力を吸収するダミーロードを取り付けてもよい。装置の構造としては、例えば、上部に伝送線路を有し、下部に放電容器を有し、該伝送線路と該放電容器とが石英窓を介して接続され、試料台が該放電容器下部に設置されていることが好ましい。
マイクロ波の出力に特に指定はないが、１００Ｗ以上３ｋＷ以下の出力であることが好ましい。マイクロ波の出力は、処理中一定でもよいし、途中で変化させてもよい。
試料台の温度に特に指定はないが、３０℃以上１５０℃以下であることが好ましい。この温度が１５０℃以下であれば、基材として、ＰＥＴ等の耐熱性の低い汎用樹脂基板を用いることができる。３０℃以上であれば低抵抗な配線が得られる。
プラズマ処理時の周囲雰囲気に特に指定はないが、還元性雰囲気であることが好ましい。周囲雰囲気は、例えば、放電容器内に適当なガスを流すことにより、制御することができる。ガスの流量に特に指定はないが、減圧下であれば１０ＳＣＣＭ以上１，０００ＳＣＣＭ以下であることが好ましく、５０ＳＣＣＭ以上５００ＳＣＣＭ以下であることがより好ましく、１００ＳＣＣＭ以上３００ＳＣＣＭ以下であることが更に好ましい。大気圧下であれば、５００ＳＣＣＭ以上１０，０００ＳＣＣＭ以下であることが好ましく、１，０００ＳＣＣＭ以上６，０００ＳＣＣＭ以下であることがより好ましく、２，０００ＳＣＣＭ以上４，０００ＳＣＣＭ以下であることが更に好ましい。特に、不活性ガスに少量の水素を混合して成る混合ガスを流すことにより、還元性雰囲気を形成することが好ましい。この混合ガス中の不活性ガスとしては、例えば、窒素；ヘリウム、アルゴン等の希ガス等を用いることができる。混合ガス中の水素の含有量としては、０．１質量％以上１０質量％以下であることが好ましく、より好ましくは２質量％以上６質量％以下である。
放電容器内の圧力は、大気圧でもよいし、減圧されていてもよい。
プラズマ処理時間に特に指定はないが、１０秒以上３０分以下であることが好ましく、３０秒以上１０分以下がより好ましく、１分以上５分以下が更に好ましい。
【００５８】
上述の焼成処理としてのフラッシュランプアニール処理とは、試料に対して、エネルギー密度の高い光をパルス照射することにより、該試料を加熱する処理である。
フラッシュランプアニール処理に用いる光源としては、例えば、キセノンランプ、クリプトンランプ等を用いることができる。
光源の波長は、可視光領域であれば、透明樹脂基板へ熱ダメージを与えることなく印刷膜を焼成することができるため、好ましい。光源の波長は、カラーフィルタを介することにより、容易に制御することができる。
パルス当たりのエネルギーとしては、特に指定はないが、１Ｊ以上３，０００Ｊ以下であることが好ましく、１０Ｊ以上２，０００Ｊ以下であることがより好ましく、１００Ｊ以上１，５００Ｊ以下であることが更に好ましい。
パルス時間には特に指定はないが、１０μ秒以上１００ｍ秒以下であることが好ましく、５０μ秒以上１０ｍ秒以下であることがより好ましく、１００μ秒以上５ｍ秒以下であることが更に好ましい。ここで、パルス時間とは、パルス光照射のためにランプに電力を投入した時刻から、パルス光消灯のためにランプへの電力供給を停止した時刻までの時間をいう。
試料に対し、複数回パルス光を照射してもよい。パルス間隔に特に指定はないが、１０μ秒以上１秒以下であることが好ましい。ここで、パルス間隔とは、パルス光の照射のためにランプに電力を投入した時刻から、次のパルス光の照射のためにランプに電力を投入した時刻までの時間をいう。
試料台の温度に特に指定はないが、３０℃以上１５０℃以下であることが好ましい。この温度が１５０℃以下であれば、基材として、ＰＥＴ等の耐熱性の低い汎用樹脂基板を用いることができる。３０℃以上であれば緻密な銅膜が得られる。
フラッシュランプアニール処理時には、容器内にガスを流してもよい。この場合、ガス流によって試料が冷却されるため、基材の熱ダメージを低減することができる。
フラッシュランプアニール処理時の周囲雰囲気に特に指定はないが、還元性雰囲気であることが好ましい。この還元性雰囲気の具体例及びガス流量については、プラズマ処理時の還元性雰囲気について上記したところと同様である。
フラッシュランプアニール処理の後に、更に、加圧処理を行ってもよい。フラッシュランプアニール処理後に試料を加圧することによって、形成された銅膜をより緻密にすることができるため、好ましい。加圧方法としては、例えば、ローラープレス、平板プレス等を用いることができる。特にローラープレスは大面積のプレスに向いているため、好ましい。
【００５９】
電子回路を構成する電子部品としては、能動部品、受動部品、構造部品、複数の機能をワンチップに搭載した部品（例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ））、等を用いることができる。これら電子部品を基材上に実装することで、電子回路を形成することができる。特にＡＳＩＣは小面積に多機能を搭載でき、体表面電位測定デバイスを小型化できるため好ましい。これら電子部品は、基材上に形成された導電性のランド上に、接合材料を用いて実装することができる。
一般的に、能動部品、ＡＳＩＣ等の半導体部品はシリコンウェハを用いて形成されるが、薄膜トランジスタによって形成された部品を用いることもできる。薄膜トランジスタによって形成された部品は、部品自体が柔軟性を有するため、体表面電位測定デバイスを極めてフレキシブルに形成することができるため好ましい。薄膜トランジスタとは、トランジスタのチャネルとなる半導体層が薄膜プロセスによって形成されたトランジスタのことを言う。薄膜プロセスとは、薄膜を形成するプロセスの総称で、例えば、蒸着法、スパッタ法、ＣＶＤ法、ＡＬＤ法、印刷法等が含まれる。
【００６０】
薄膜トランジスタは、一般的にはゲート電極、ドレイン電極、ソース電極、ゲート絶縁膜、半導体から構成される素子である。図４に薄膜トランジスタの層構造の例を示す。図４（ａ）の構造をボトムゲートトップコンタクト構造、図４（ｂ）の構造をボトムゲートボトムゲート構造、図４（ｃ）の構造をトップゲートボトムコンタクト構造、図４（ｄ）の構造をトップゲートトップコンタクト構造と言う。特に、ボトムゲートトップコンタクト構造及びトップゲートボトムコンタクト構造は、高特性の素子が得られるため好ましい。また、ボトムゲートボトムコンタクト構造は製造が容易であるため好ましい。
半導体材料としては、有機半導体材料、無機半導体材料、有機無機複合半導体材料を用いることができる。
有機半導体材料としては、炭素材料、高分子有機半導体材料及び低分子有機半導体材料を使用することができる。高分子有機半導体材料は印刷による成膜が可能であり、低コストでの製造が可能である。低分子有機半導体材料は、一般に純度が高く、直流バイアスや温度による特性変化が小さく、動作安定なデバイスを実現することができる。
高分子有機半導体材料としては、例えばπ共役ポリマー、π共役グラフトポリマー、π共役ブロックポリマー等を使用することができる。ここで、π共役ポリマーとは、ポリマー主鎖のπ共役が途切れることなく続いている材料をいう。π共役ブロックポリマーとは、２種類以上の繰り返し単位を有し、少なくとも１種類のπ共役構造を有する繰り返し単位を有する共重合体をいう。π共役グラフトポリマーとは、側鎖にπ共役構造を有するポリマーをいう。
Ｐ型高分子有機半導体材料としては例えば、ポリチオフェン誘導体、ポリフェニレン誘導体、ポリアニリン誘導体、ポリフェニレンビニレン誘導体、ポリアセチレン誘導体、ポリジアセチレン誘導体、ポリトリフェニルアミン誘導体、ポリアセン誘導体、ポリフルオレン誘導体、トリフェニルアミンとフェニレンビニレンとの共重合誘導体、チオフェンとフェニレンとの共重合誘導体、チオフェンとチエノチオフェンとの共重合誘導体、チオフェンとフルオレンとの共重合誘導体等を使用することができる。Ｐ型高分子有機半導体材料としては具体的には、ポリ３−ヘキシルチオフェン、ポリ[２，５−ビス（３−テトラデシルチオフェン−２−イル）チエノ[３，２−ｂ]チオフェン]、ポリ［ビス（４−フェニル）（２，４，６−トリメチルフェニル）アミン］等を使用することができる。
Ｎ型高分子有機半導体材料としては例えば、ポリベンゾビスイミダゾベンゾフェナントロリン誘導体、ポリチアゾール誘導体、ポリフルオロチオフェン誘導体、ポリフルオロフェニレン誘導体、ポリシアノテレフタリデン誘導体、フルオレノン骨格を有するポリマー、９，９−ビスシアノエチルフルオレン骨格を有するポリマー、チアゾール骨格を有するポリマー、ベンゾチアジアゾール骨格を有するポリマー、トリアゾール骨格を有するポリマー、ベンゾチアゾール骨格を有するポリマー、ナフタレンテトラカルボキシジイミド骨格を有するポリマー、ペリレンテトラカルボキシジイミド骨格を有するポリマー等を使用することができる。
Ｐ型低分子有機半導体材料としては例えば、アセン誘導体、ピレン誘導体、ペリレン誘導体、コロネン誘導体、ピセン誘導体、チエノアセン誘導体、フェニレンビニレン誘導体、フルオレン誘導体、オリゴフラン誘導体、オリゴチオフェン誘導体、テトラチアフルバレン誘導体、フタロシアニン誘導体、ポルフィリン誘導体、アザアセン誘導体、インドロカルバゾール誘導体、カルバゾール誘導体等を使用することができる。Ｐ型低分子有機半導体材料として具体的には、テトラセン、ペンタセン、ルブレン、６，１３−ビス(トリイソプロピルシリルエチニル)ペンタセン、Ｃ８−ＢＴＢＴ（アルドリッチ社）、ＤＮＴＴ、Ｃ１０−ＤＮＴＴ、ＤＮＴ（ジナフトチオフェン）、アルキルジナフトチオフェン、フタロシアニン銅（II）、４，４'−ビス（Ｎ−カルバゾリル）−１，１'−ビフェニル、Ｎ，Ｎ'−ジ−［（１−ナフチル）−Ｎ，Ｎ'−ジフェニル］−（１，１'−ビフェニル）−４，４'−ジアミン等を使用することができる。
Ｎ型低分子有機半導体材料としては例えば、フルオロアセン誘導体、パーフルオロアルキル基を有するπ共役分子、パーフルオロフェニル基を有するπ共役分子、シアノ基を有するπ共役分子、ナフタレンテトラカルボキシジイミド誘導体、ペリレンテトラカルボキシジイミド誘導体、コロネンイミド誘導体、フラーレン誘導体等を使用することができる。Ｎ型低分子有機半導体材料としては具体的には、１，２，３，４，８，９，１０，１１，１５，１６，１７，１８，２２，２３，２４，２５−ヘキサデカフルオロフタロシアニン銅(II)、Ｎ，Ｎ'−ジオクチル−３，４，５，１０−ペリレンテトラカルボキシジイミド、[６，６]−フェニル−Ｃ６１−酪酸メチル等を使用することができる。
炭素材料としては、グラフェン、カーボンナノチューブ、フラーレン等を使用することができる。
無機半導体材料としては、単体元素半導体、酸化物半導体、化合物半導体、硫化物半導体等を用いることができる。単体元素半導体としては、例えば、シリコン、ゲルマニウムが例示される。酸化物半導体としては、例えば、ＩＧＺＯ（インジウム−ガリウム−亜鉛酸化物）、ＩＺＯ（インジウム−亜鉛酸化物）、酸化亜鉛、酸化インジウム、酸化チタン、酸化スズ、酸化タングステン、酸化ニオブ、酸化第一銅等が例示される。化合物半導体としては、例えば、ガリウムヒ素（ＧａＡｓ）、ガリウムヒ素リン（ＧａＡｓＰ）、ガリウムリン（ＧａＰ）、カドミウムセレン（ＣｄＳｅ）、炭化ケイ素（ＳｉＣ）、インジウムアンチモン（ＩｎＳｂ）、窒化ガリウム等が例示される。硫化物半導体としては、例えば、硫化モリブデン、硫化カドミウム等が例示される。
無機半導体材料の結晶構造は特に制限されない。アモルファス構造の無機半導体は柔軟性があり装着感の良いデバイスを形成できるため好適に用いることができる。
有機無機複合半導体材料としては、上述した無機半導体材料と有機材料を組み合わせた半導体材料や、無機材料と有機半導体材料を組み合わせた半導体材料や、無機半導体材料と有機半導体材料を組み合わせた半導体材料などが挙げられる。
【００６１】
各電子回路における電子部品の配線上への実装方法としては、例えば、スルーホール実装、表面実装、ワイヤボンディング、フリップチップ実装、等が例示される。特に、表面実装及びフリップチップ実装は、実装面積を小さくすることができ、さらに接合強度も高いため好ましい。
電子部品と配線との接続部分は、金属で形成されてもよいし、金属と有機物の複合体から形成されてもよい。接続部分に有機物を有すると、デバイスを曲げることによる電子部品の脱落を防止できるため好ましい。接続部分に用いる有機物としては、硬化性の樹脂を用いることができる。硬化性樹脂としては、例えば、エポキシ系樹脂、アクリル系樹脂、エステル系樹脂、シリコーン系樹脂等を用いることができる。特に、エポキシ系樹脂は金属との接続強度が大きいため好ましい。
接合材料としては、例えば、はんだ、導電性ペースト、導電性接着剤、異方導電性接着剤等が例示される。特に、導電性接着剤及び異方導電性接着剤は、フレキシブル基材上での実装可能なほど低温で接合できるため好ましい。導電性接着剤としては、例えば、アサヒ化学研究所社製導電性接着剤ＬＳ−１０９、藤倉化成社製ドータイトＦＡ−７０５ＢＮ、ＸＡ−８７４、ＸＡ−９１０、ＳＡ−２０２４、ＸＡ−２２０ＭＶ、ＸＡ−５１９Ｂ、ＦＡ−７３０、ＸＡ−８１９Ａ、Ｄ−７５３、Ａ−３／Ｃ−３、ナミックス社製表面実装接着剤Ｈ９６２６、Ｈ９６７２、ダイアタッチ剤Ｈ９６０７、Ｈ９８６３、Ｈ９６８３、Ｈ９８００、Ｈ９８７０、Ｓｋ７０Ｎ、Ｈ９９４０、フリップチップ用接続剤Ｈ９８０７、スリーボンド社製導電性樹脂ＴＢ３３０３Ｇ（ＮＥＯ）、ＴＢ３３３１Ｌ、ＴＢ３３３Ｃ、ＴＢ３３５１Ｃ等を用いることができる。
また、薄膜トランジスタは基材上への直接形成が可能であり、極めて薄い電子回路を形成することができるため好ましい。
【００６２】
本実施形態において、体表面電位測定デバイスはフレキシブルであることが好ましい。
フレキシブルな体表面電位測定デバイスは、装着感が良いため不快感なく長時間着用することができ、また、体表面（皮膚）の形状に沿わせて装着可能となるため体表面と体表面電位測定デバイスとの密着性が向上し、より正確な信号を取得することができる。ここでフレキシブルとは、マクロに見てデバイスが曲げ可能である状態をいい、局所的にリジッドな部分があってもよい。ここで、局所的とは２５００ｍｍ2以下４ｍｍ2以上の領域の場合をいう。曲げ可能な曲率半径は、１，０００ｍ以下であることが好ましく、５００ｍｍ以下であることがより好ましく、１００ｍｍ以下であることがさらに好ましい。１，０００ｍｍ以下であれば人間の胴体に装着することが可能となり、５００ｍｍ以下であれば人間の脚部に装着することが可能であり、１００ｍｍ以下であれば人間の上肢に装着することが可能となる。
【００６３】
体表面電位測定デバイスの基材としては、上記粘着性電極に利用可能な基材と同様のものを利用することができる。基材は、装着感の観点からフレキシブルであることが好ましい。基材をフレキシブルにすることで、装着感が良くなり不快感なく長時間着用することができ、また、皮膚形状に沿わせて装着可能となるため体表面と体表面電位測定デバイスとの密着性が向上し、より正確な信号を取得することができる。基材としては、具体的には、ＰＥＴ、ＰＥＮ、ＰＣ、ＣＯＰ、ＰＩ、シリコーン、テフロン（登録商標）、薄膜ガラス、金属箔、無機フィラーを分散した有機材料、表面に無機層をコーティングした有機材料を用いることが好ましい。特にＰＥＴとＰＥＮは安価に入手できるため好ましく、ＰＩははんだ付けが可能となるため好ましい。
基材の厚みに特に制限はないが、１μｍ以上であることが好ましく、１０μｍ以上であることがより好ましく、５ｍｍ以下であることが好ましく、１ｍｍ以下であることがより好ましく、２００μｍ以下であることがさらに好ましい。１μｍ以上であれば自立膜として利用可能となり、１０μｍ以上であれば高強度な膜が得られハンドリングが容易となる。５ｍｍより厚いとデバイス重量が大きくなり装着感が悪くなってしまうため５ｍｍ以下とすることが好ましい。１ｍｍ以下であれば柔軟性が得られるため好ましく、２００μｍ以下であれば体表面電位測定デバイス上に衣服を着ても違和感のない厚みとなる。
【００６４】
本実施形態における体表面電位測定デバイスは、封止剤で封止されていてもよい。封止剤としては、有機材料、無機材料、有機無機複合材料を用いることができる。
有機材料としては、例えば、ポリイミド、ポリエチレンテレフタレート（ＰＥＴ）、ポリエーテルサルフォン（ＰＥＳ）、ポリエチレンナフタレート（ＰＥＮ）、ポリエステル、ポリカーボネート（ＰＣ）、ポリビニルアルコール（ＰＶＡ）、ポリビニルブチラール（ＰＶＢ）、ポリアセタール、ポリアリレート（ＰＡＲ）、ポリアミド（ＰＡ）、ポリアミドイミド（ＰＡＩ）、ポリエーテルイミド（ＰＥＩ）、ポリフェニレンエーテル（ＰＰＥ）、ポリフェニレンサルファイド（ＰＰＳ）、ポリエーテルケトン（ＰＥＫ）、ポリフタルアミド（ＰＰＡ）、ポリエーテルニトリル（ＰＥＮ）、ポリベンズイミダゾール（ＰＢＩ）、ポリカルボジイミド、ポリシロキサン、ポリメタクリルアミド、ニトリルゴム、アクリルゴム、ポリエチレンテトラフルオライド、エポキシ樹脂、フェノール樹脂、メラミン樹脂、ウレア樹脂、ポリメタクリル酸メチル樹脂（ＰＭＭＡ）、ポリブテン、ポリペンテン、エチレン−プロピレン共重合体、エチレン−ブテン−ジエン共重合体、ポリブタジエン、ポリイソプレン、ポリクロロプレン、エチレン−プロピレン−ジエン共重合体、ニトリルゴム、クロロスルホン化ポリエチレン、アクリルゴム、エピクロルヒドリンゴム、ウレタンゴム、ブチルゴム、フッ素ゴム、ポリメチルペンテン（ＰＭＰ）、ポリスチレン（ＰＳ）、スチレン−ブタジエン共重合体、ポリエチレン（ＰＥ）、ポリ塩化ビニル（ＰＶＣ）、ポリフッ化ビニリデン（ＰＶＤＦ）、ポリエーテルエーテルケトン（ＰＥＥＫ）、フェノールノボラック、ベンゾシクロブテン、ポリビニルフェノール、ポリクロロピレン、ポリオキシメチレン、ポリスルホン（ＰＳＦ）及びシリコーン樹脂等を用いることができる。封止材としては、弾性限界が大きく、弾性率が小さい材料が好ましい。具体的には、ゴム状材料を用いることが好ましく、例えば、エチレン−プロピレン共重合体、エチレン−ブテン−ジエン共重合体、ポリブタジエン、ポリイソプレン、ポリクロロプレン、エチレン−プロピレン−ジエン共重合体、ニトリルゴム、クロロスルホン化ポリエチレン、アクリルゴム、エピクロルヒドリンゴム、ウレタンゴム、ブチルゴム、スチレン−ブタジエン共重合体、フッ素ゴム、シリコーン樹脂等が挙げられる。ゴム状材料は厚膜でも柔軟性を発現するため、柔軟性を付与しながら、厚いチップ型の電子部品を用いた体表面電位測定デバイスの表面を平滑に封止することができる。特に、シリコーン樹脂は高い柔軟性、クッション性、耐薬品性を有するため、内部の電子回路を保護する能力が高く、体表面電位測定デバイスの耐久性を向上させることができるため好ましく、加えて、生体親和性が高いため長時間着用可能である。
無機材料としては、例えば、金属酸化物、金属フッ化物、金属炭化物、金属炭酸化物、金属窒化物等を用いることができる。具体的には、酸化ケイ素、酸化銀、酸化銅、酸化アルミニウム、ジルコニア、酸化チタン、酸化ハフニウム、酸化タンタル、酸化スズ、酸化カルシウム、酸化セリウム、酸化クロム、酸化コバルト、酸化ホルミウム、酸化ランタン、酸化マグネシウム、酸化マンガン、酸化モリブデン、酸化ニッケル、酸化アンチモン、酸化サマリウム、酸化テルビウム、酸化タングステン、酸化イットリウム、酸化亜鉛、酸化インジウム、フッ化銀、フッ化ケイ素、フッ化アルミニウム、フッ化ジルコニウム、フッ化チタン、フッ化ハフニウム、フッ化タンタル、フッ化スズ、フッ化カルシウム、フッ化セリウム、フッ化コバルト、フッ化ホルミウム、フッ化ランタン、フッ化マグネシウム、フッ化マンガン、フッ化モリブデン、フッ化ニッケル、フッ化アンチモン、フッ化サマリウム、フッ化テルビウム、フッ化タングステン、フッ化イットリウム、フッ化亜鉛、フッ化リチウム、チタン酸ジルコン酸鉛（ＰＺＴ）、チタン酸バリウム、チタン酸ストロンチウム、窒化銅、窒化ケイ素、窒化アルミニウム、窒化チタン、窒化ハフニウム、窒化タンタル、窒化スズ、窒化カルシウム、窒化セリウム、窒化コバルト、窒化ホルミウム、窒化ランタン、窒化マグネシウム、窒化マンガン、窒化モリブデン、窒化ニッケル、窒化アンチモン、窒化サマリウム、窒化テルビウム、窒化タングステン、窒化イットリウム、窒化亜鉛、窒化リチウム、窒化ガリウム、ＳｉＣ、ＳｉＣＮ、ダイヤモンドライクカーボン（ＤＬＣ）等を用いることができる。
有機無機複合材料としては、無機微粒子を分散した有機材料等を用いることができる。封止剤は単独で用いてもよいし、複数用いてもよい。有機材料と無機材料を積層して封止することで高いバリア性と柔軟性を同時に実現することができる。体表面電位測定デバイスの片面を封止してもよいし両面を封止してもよいし、一部のみ封止することもできる。封止剤の厚みは、体表面電位測定デバイスの表面の凹凸を平らにする厚み以上であることが好ましい。体表面電位測定デバイスの表面の凹凸がなくなることで装着感が良くなる。
【００６５】
体表面電位測定デバイスは、本実施形態の電極を含む体表面電位を取得するセンサを必須として有し、また、図３に示すようにアナログフロントエンド、制御部（制御回路）、通信部（通信回路）、記憶部（記憶回路）、電源部（電源回路）を有してもよい。
センサは体表面電位をセンシングし、信号を取得する。アナログフロントエンドでは、センサで取得した信号を変換する。信号の変換には、増幅、フィルタリング、整流、Ａ／Ｄ変換等がある。制御部では、体表面電位測定デバイス各部の制御を行う。取得した信号の解析は制御部で行うことができる。記憶部では、情報の記憶及び呼び出しを行う。通信部では、体表面電位測定デバイスと他の機器との通信を行う。電源部は体表面電位測定デバイス各部へ電力を供給する。
センサ及びアナログフロントエンドは、フレキシブルであることが好ましい。センサ及びアナログフロントエンドがフレキシブルであれば、体表面に装着したときの装着感が良くなり不快感なく長時間着用することができ、また、体表面（皮膚）の形状に沿わせて装着可能となるため体表面と体表面電位測定デバイスとの密着性が向上し、より正確な信号を取得することができる。
センサは、測定用電極として本実施形態の電極を含む。
【００６６】
センサとアナログフロントエンドの一部とは、一体化されていてもよい。一体化とは、具体的には、積層された状態、同一基材上の近傍に形成された状態をいう。センサは高出力インピーダンスであることが多く、ノイズの影響を受けやすい。センサとアナログフロントエンドとを一体化することで、両者の物理的な距離を小さくすることができ、ノイズを小さくすることができる。
センサとアナログフロントエンドの一部が一体化され、アナログフロントエンドの残りの回路が別領域に形成されてもよい。例えば、図５（ａ）のように別基材上に形成された形態や、図５（ｂ）、（ｃ）のように同一基材上の離れた場所に形成されて形態が例示される。
アナログフロントエンドはバッファ回路を構成要素とすることが好ましい。バッファ回路は高入力インピーダンスであるため、体表面が高インピーダンスであっても正確な信号を取得することができ、また、低出力インピーダンスであるため、後段の回路との距離を大きくすることができ、デバイスデザインの自由度が向上する。バッファ回路はセンサと一体化されていることが好ましい。バッファ回路とセンサを一体化することで、センサからバッファ回路までの配線でノイズが乗ることを防止し、正確な信号を取得することができる。バッファ回路は、薄膜トランジスタによって形成されていることが好ましい。バッファ回路を薄膜トランジスタで形成すると、体表面電位測定デバイスの体に密着させる部位をよりフレキシブルに形成することができ、より良い装着感を得ることができる。
アナログフロントエンドのうち、センサと一体化させる機能は少なくすることが好ましい。具体的には、バッファ回路のみ、またはバッファ回路とスイッチング素子のみを、センサと一体化させることが好ましい。
また、アナログフロントエンドには、増幅回路及びフィルタ回路を有することが好ましい。増幅回路を有することで微小な信号であることが多い体表面電位を高感度に取得することができる。フィルタ回路を用いることでノイズを低減することができ、また、不要な周波数の信号を除去することでデータ量を低減することができる。
【００６７】
測定用電極の数としては、４個以上であることが好ましく、１６個以上であることが好ましく、３０個以上であることがさらに好ましい。４個以上あれば、適切な位置に測定用電極が取り付けられる確率が高まり、訓練を受けていない人でも容易に体表面電位を測定することができるようになる。１６個以上あれば、体表面電位の分布を測定することができる。３０個以上あれば、体内の電位をも推定することができる。
【００６８】
センサの測定用電極としては、アレイ電極を用いることができる。アレイ電極とは、２つ以上の電極を配列した電極（集合体）であり、アレイ電極では、測定用電極を、１次元または２次元に配置することができる。
１次元アレイ電極は、直線上に複数の測定用電極を配置した電極である。また、２次元アレイ電極は、平面上に複数の測定用電極を配置した電極である。２次元アレイ電極における測定用電極の配置に特に制限はないが、例えば、格子状、ハニカム状等であってよい。アレイ電極を用いることで、体表面電位測定デバイスを適切に位置に装着することが容易になり、また、多点の電位情報を取得することができるようになる。
【００６９】
アレイ電極を用いる場合、すべての電極を直接アナログフロントエンドに接続することもできるし、アクティブマトリクス方式の構成にすることもできる。アレイ電極の接続構成としては、例えば図６〜８のような構成が例示される。
図６は、センサアレイの各出力がアナログフロントエンドに直接入力されている。この構成の場合、回路が単純化でき、また、センサ情報を同時に取得できるというメリットがある。
図７は、アクティブマトリクス方式のセンサアレイの一例を示している。アクティブマトリクス方式のセンサアレイの各点の回路構成は同様のため、センサ１１近傍の回路ＳＣ１を例にとってアクティブマトリクス方式のセンサアレイの回路構成を説明する。図７に示すように、ＳＣ１１は、ゲートラインＧＬ１及びシグナルラインＳＬ１の交差位置近傍に形成されたスイッチング用トランジスタＴ１１を有している。スイッチング用トランジスタのドレイン端子は電源ラインＰＬに、ゲート端子はゲートラインＧＬ１に、ソース端子はバッファ回路Ｂｕｆ１１に接続されている。また、ＳＣ１１は、スイッチング用トランジスタＴ１１のソース端子に電源入力端子が接続されたバッファ回路Ｂｕｆ１１を有している。バッファ回路Ｂｕｆ１１の入力端子はセンサ１１に、出力端子はシグナルラインＳＬ１に接続されている。さらに、バッファ回路Ｂｕｆ１１の入力端子に接続されたセンサを有している。ゲートラインはゲートドライバに、シグナルラインはアナログフロントエンドに、電源ラインは電源回路にそれぞれ接続されている。バッファ回路を用いることで配線に乗るノイズを低減することができるため、ゲートライン、シグナルライン、電源ラインは任意の長さに設定することができる。
次にアクティブマトリクス方式のセンサアレイの動作について図７を用いて説明する。ゲートドライバからスイッチング信号をｍ本のゲートラインに順番に入力することで、ゲートライン上のスイッチングトランジスタをＯＮ状態にする。スイッチングトランジスタがＯＮ状態になることでバッファ回路が動作し、センサから出力される信号をシグナルラインへと伝達する。シグナルラインへ伝達されたセンサ信号は、アナログフロントエンドへ入力される。アクティブマトリクス方式は、図６のような形式に比べ、配線数を少なくすることができ、配線不良低減やデバイスを小型化できるため好ましい。例えば、ゲートラインＧＬ１にスイッチング信号が入力されると、ゲートラインＧＬ１に接続されたスイッチングトランジスタＴ１１〜Ｔ１ｎがＯＮ状態となる。このとき、ＧＬ２〜ＧＬｍにはスイッチング信号が入力されないため、スイッチングトランジスタＴ２１〜ＴｍｎはＯＦＦ状態である。スイッチングトランジスタＴ１１〜Ｔ１ｎがＯＮ状態となることで、バッファ回路Ｂｕｆ１１〜Ｂｕｆ１ｎが動作し、センサ１１〜センサ１ｎの信号がそれぞれシグナルラインＳＬ１〜ＳＬｎへと伝達される。このとき、Ｂｕｆ２１〜Ｂｕｆｍｎは動作しておらず、センサ２１〜センサｍｎの信号はシグナルラインとは絶縁されるため、各シグナルラインに２つ以上のセンサ信号が入力されることはない。
次に図８の構成について説明する。これは図７のバッファ回路をバッファトランジスタで置換した構成である。バッファトランジスタのドレイン端子はスイッチングトランジスタのソース端子に、ゲート端子はセンサに、ソース端子はシグナルラインに接続されている。図８の構成は素子数が少なく、また液晶パネルと同様の工程で製造できるため、製造が容易である。ここで、ｍ及びｎは任意の正数である。バッファ回路とスイッチングトランジスタは薄膜トランジスタで形成することが好ましい。また、バッファ回路とスイッチングトランジスタとセンサは同一フレキシブル基材上に形成されることが好ましく、センサとバッファ回路は隣接して、または積層して形成されることが好ましい。同一基材上に形成することで、体表面に密着させる必要があるセンサ部をフレキシブルにすることができるため良好な装着感を得ることができる。
【００７０】
本実施形態の体表面電位測定デバイスにおいては、電極と電子回路との間に電気的な接続を得るための配線を有してもよい。この配線は、粘着性電極層自体と接続されてもよいし、粘着性電極が導体部を有する場合は導体部と接続されてもよいし、さらに、粘着性電極が導電性を有する基材を有する場合は基材と接続されてもよい。
図１０に示すように、本実施形態の粘着性電極は、体表面電位測定デバイスの電子回路と一体化されてもよい。粘着性電極と電子回路は基材上で横並びに形成されてもよいし、積層して形成されてもよい。積層する場合は、電子回路と電極の間に保護層を設けることが電子回路保護の観点から好ましい。保護層としては、基材を保護層として用いることもできるし、絶縁性材料を用いて保護層を形成することもできる。
【００７１】
本実施形態の体表面電位測定デバイスは、測定用電極を複数有していてもよい。体表面電位測定デバイスは、体表面に乗る同相ノイズをキャンセルするため差動入力であることが好ましいため、測定用電極を２つ以上有することが好ましい。測定用電極を複数搭載する方法としては、例えば、図１１（ａ）に示すように電子回路に複数の粘着性電極を接続してもよいし、図１１（ｂ）及び図１１（ｃ）に示すように同一基材上に互いに絶縁された複数の粘着性電極層を設けたアレイ電極を用いてもよい。
一般的に、多点の信号を取得するためには多数の電極を用いなければならず、装着が非常に煩わしい。また、同一基材上に複数の電極を形成した場合でも、何らかの理由で電極間が導通することがあり長時間の測定ができないという問題もある。同一基材上に互いに絶縁された複数の粘着性電極層を有する粘着性電極を用いれば、多点の信号を容易に、かつ、長時間取得できる。
【００７２】
本実施形態の体表面電位測定デバイスの回路構成の一例としては、例えば、図１２に例示される構成を用いることができる。アナログフロントエンドはバッファ回路、増幅回路、ハイパスフィルタ回路、ローパスフィルタ回路から構成され、アナログ回路へ電源を供給するためのバッテリーと電源回路を有している。
【００７３】
次に、体表面電位測定デバイスの各種用途について個別に説明する。
［心電計］
心電計とは、心電位を測定するための体表面電位測定デバイスのことである。
心電計はフレキシブル基材上に形成されることが好ましい。フレキシブル基材を用いることで、フレキシブルな心電計を形成することができるため、装着感が良くなり不快感なく長時間着用することができ、また、皮膚形状に沿わせて装着可能となるため体表面と体表面電位測定デバイスとの密着性が向上し、より正確な信号を取得することができる。
心電計は少なくとも２つの測定用電極を有し、一方の測定用電極を心臓の近くに装着し、もう一方の測定用電極を心臓から遠い位置に装着し、これら電極間の電位差を測定することで、心電位を測定することができる。心電計は、測定用電極を３つ以上有していてもよく、任意の２つの測定用電極の組み合わせそれぞれに対応した心電位を取得することができる。一般的に１０個の測定用電極を用いて、１２誘導心電図と呼ばれる心電図が測定されている。測定用電極間の距離は、近すぎると電位差が生じないため心電位を測定できない。測定用電極間距離は、１０ｍｍ以上であることが好ましく、１５ｍｍ以上であることがより好ましく、５０ｍｍ以上であることがさらに好ましい。１０ｍｍ以上であればＲ波を測定しやすくなり、２０ｍｍ以上であればＰ波及びＴ波を測定しやすくなり、５０ｍｍ以上あればＱ波及びＳ波を測定しやすくなる。測定用電極のインピーダンスは１０ｋΩ以下であることが好ましく、１００Ω以下であることが好ましく、１０Ω以下であることがさらに好ましい。通常、皮膚の抵抗は数ｋΩであるため、測定用電極のインピーダンスが１０ｋΩ以下であれば心電図を測定することができ、１００Ω以下であれば減衰なく測定することができる。また、濡れた皮膚の抵抗は数１００Ωであるため、測定用電極のインピーダンスが１０Ω以下であれば減衰なく心電図を測定することができる。
心電計は、測定用電極とは別にグランド電極を有してもよい。ここでグランド電極とは、体表面の電位を一定に保つために装着する電極を言う。グランド電極には、体表面電位測定デバイスのグランド電位から見て一定の電圧が常に出力されており、グランド電極を皮膚に装着することで、体表面の電位が体表面電位測定デバイスのグランド電位から見て一定電圧に保たれるよう体表面電位測定デバイスから電力が供給される。
測定用電極の装着位置は、特に限定されないが、心臓の中心部と同程度の高さの胸部に装着することが好ましい。例えば、第４肋骨胸骨右縁（Ｖ１）、第４肋骨胸骨左縁（Ｖ２）、鎖骨中線と第５肋間を横切る水平線との交点（Ｖ４）、Ｖ２とＶ４の中央（Ｖ３）、Ｖ４の高さの水平線と前腋窩線との交点（Ｖ５）、Ｖ４の高さの水平線と中腋窩線との交点（Ｖ６）、Ｖ１〜Ｖ６から離れた位置（例えば腹部）に装着することが好ましい。
本実施形態においては、測定用電極及びグランド電極として、本実施形態の粘着性電極を用いることができる。粘着性電極を用いれば、測定対象が動作した場合にも測定位置がずれることがなく必要な情報を取得することができる。粘着性電極は、１つの基材上にＶ１〜Ｖ６に貼りつけるべく配置された粘着性電極層を有していてもよい。
図１３に心電計の構成例を示す。例示する心電計は電極とアナログフロントエンドから構成されている。心電計から出力されたアナログ信号は、外部の測定機で測定することができる。アナログフロントエンドのゲインは、１０〜１，０００であることが好ましく、周波数特性は０．１Ｈｚ以上１０ｋＨｚ以下の周波数の信号を通過させる特性を有することが好ましい。
アナログフロントエンドには、バッファ回路、増幅回路、フィルタ回路を有していることが好ましい。バッファ回路には、例えば、高入力インピーダンスの増幅回路（ボルテージフォロワ含む）を用いることができる。バッファ回路の入力インピーダンスとしては、１００ｋΩ以上であることが好ましく、１ＭΩ以上であることがより好ましく１００ＭΩ以上であることがさらに好ましい。増幅回路には差動増幅回路を用いることが好ましい。差動増幅回路を用いることで２つの測定用電極にのる同相ノイズを除去することができる。フィルタ回路は、周波数０．１Ｈｚ以上、１０ｋＨｚ以下の信号を通過させるバンドパスフィルタを用いることが好ましい。バンドパスフィルタは、ローパスフィルタとハイパスフィルタを直列に接続した構成を用いてもよい。
【００７４】
［筋電計］
筋電計とは、表面筋電位を測定するための体表面電位測定デバイスのことである。筋電計はフレキシブル基材上に形成されることが好ましい。フレキシブル基材を用いることで、フレキシブルな筋電計を形成することができるため、装着感が良くなり、また、皮膚形状に沿わせて装着可能となるため皮膚と体表面電位測定デバイスとの密着性が向上し、より正確な信号を取得することができる。
筋電計は少なくとも２つの測定用電極を有する。筋肉に沿って２つの測定用電極を装着し、これら電極間の電位差を測定することで、筋電位を測定することができる。筋電計は、測定用電極を３つ以上有していてもよく、任意の２つの測定用電極の組み合わせそれぞれに対応した筋電位を取得することができる。測定用電極間の距離は、近すぎると電位差が生じないため心電位を測定できない。測定用電極間距離は、クロストークを防止するため５ｍｍ以上であることが好ましい。筋電計には、アレイ電極を用いることができる。筋繊維に沿って１次元アレイ電極を装着することで、容易に筋電位を大振幅の信号として取得することができる。２次元アレイ電極を用いることで、複数の筋肉の情報を同時に取得することができ、また、２次元アレイ電極の適切な電極の組を選択することで必要な筋電位を取得できるため筋電計装着に専門知識や訓練が不要となり簡便な測定が可能となる。２次元アレイ電極の測定用電極数としては、４個以上であることが好ましく、１６個以上であることが好ましく、３０個以上であることがさらに好ましい。４個以上あれば１つの筋肉から発生する筋電位を高感度に取得することができ、１６個以上あれば上肢の動作を詳細に分類することができ、３０個以上あれば内側の筋肉の筋電位を推定することができる。上肢動作の分類器としては、例えば、Ｐａｔｔｅｒｎ  Ｃｌａｓｓｉｆｉｃａｔｉｏｎ  ｏｆ  Ｃｏｍｂｉｎｅｄ  Ｍｏｔｉｏｎｓ  Ｂａｓｅｄ  ｏｎ  Ｍｕｓｃｌｅ  Ｓｙｎｅｒｇｙ  Ｔｈｅｏｒｙ、日本ロボット学会誌、Ｖｏｌ．２８、Ｎｏ  ５，ｐｐ６０６，２０１０を参考にすることができる。
測定用電極のインピーダンスの好ましい範囲は心電計と同様である。
筋電計は、測定用電極とは別にグランド電極を有してもよい。ここでグランド電極とは、心電計のグランド電極と同様のものである。
本実施形態においては、測定用電極及びグランド電極として、本実施形態の電極を用いることができる。粘着性電極を用いれば、測定対象が動作した場合にも測定位置がずれることがなく必要な情報を取得することができる。
筋電計の構成例としては、図１３に示した心電計の構成例と同様の構成を例示することができる。例示する筋電計は電極とアナログフロントエンドから構成されている。筋電計から出力されたアナログ信号は、外部の測定機で測定することができる。アナログフロントエンドのゲインは、１００〜１００，０００であることが好ましく、周波数特性は０．１Ｈｚ以上１０ｋＨｚ以下の周波数の信号を通過させる特性を有することが好ましい。
アナログフロントエンドには、バッファ回路、増幅回路、フィルタ回路を有していることが好ましい。バッファ回路には、例えば、高入力インピーダンスの増幅回路（ボルテージフォロワ含む）を用いることができる。バッファ回路の入力インピーダンスとしては、１００ｋΩ以上であることが好ましく、１ＭΩ以上であることがより好ましく１００ＭΩ以上であることがさらに好ましい。増幅回路には差動増幅回路を用いることが好ましい。差動増幅回路を用いることで２つの測定用電極にのる同相ノイズを除去することができる。フィルタ回路は、周波数０．１Ｈｚ以上、１０ｋＨｚ以下の信号を通過させるバンドパスフィルタを用いることが好ましい。バンドパスフィルタは、ローパスフィルタとハイパスフィルタを直列に接続した構成を用いてもよい。
【００７５】
筋電計は、例えば、筋電アクチュエータの筋電位取得方法として利用できる。筋電アクチュエータとは、筋電位によって動力制御を行うデバイスのことである。
図１４に筋電アクチュエータの動作フローの一例を示す。筋電アクチュエータは、筋電位取得、信号前処理、特徴量抽出、分類、動作の選択、動力制御、の工程を経て動作する。筋電位取得は、筋電計を用いて利用者の筋電位を計測する工程である。信号前処理は、取得した筋電位に増幅、フィルタリング、アナログ／デジタル変換等の信号処理を加え、特徴量抽出しやすい形に調整する工程である。特徴量抽出は、前処理した信号から分類器へ入力する特徴量を抽出する工程である。分類は、分類器に特徴量を入力し、クラスを特定する工程である。動作の選択は、分類されたクラスに対応するアクチュエータの動作を選択する工程である。動力制御は、選択された動作をアクチュエータにさせるため、各駆動部の制御信号を生成し、動力へ伝達する工程である。
筋電アクチュエータは、体表面電位測定デバイスとアクチュエータから構成される。必要に応じて中継機器を用いてもよい。これらの構成で図１４に示す動作フローを遂行するが、それぞれが有する機能に限定はない。筋電アクチュエータの構成としては、例えば、図１５（ａ）に示すように筋電位取得、信号前処理、特徴量抽出、分類、動作の選択までの機能を有する体表面電位測定デバイスと動力制御機能を有するアクチュエータとからなる構成や、図１５（ｂ）に示すように利用者の筋電位取得、信号前処理、無線データ送信機能を有する体表面電位測定デバイスと、無線データ送受信、特徴量抽出、分類、動作の選択機能を有する中継機器と、無線データ受信と動力制御機能を有するアクチュエータとからなる構成が例示される。図１５（ａ）の構成の筋電アクチュエータは、中継機器を要さないため高速のデータ解析が可能であり、リアルタイム性の高い動作が可能である。図１５（ｂ）の構成の筋電アクチュエータは、体表面電位測定デバイスとアクチュエータとを中継機器を介して無線接続しており、体表面電位測定デバイスとアクチュエータを別体とすることができるためデバイス形状の設計自由度が向上する。また、機能を中継機器に持たせることで体表面電位測定デバイス及びアクチュエータの小型化、省電力化が可能となる。  筋電アクチュエータとして、具体的には、筋電義手や、筋電義足、筋電パワードスーツ等が例示される。パワードスーツとは、動作の力学的なアシストを目的としたデバイスである。
上記具体例のうち、筋電義手は、上肢の筋電位から上肢の動作を識別し、上肢の形状をしたアクチュエータを動作させるデバイスである。筋電義手も図１４に示すようなフローで動作する。
利用者の筋電位取得工程では、上肢筋の筋電位を取得することが好ましい。上肢筋の筋電位としては、例えば、尺側手根伸筋、尺側手根屈筋、長橈側手根伸筋、短橈側手根伸筋、橈側手根屈筋、長掌筋、浅指屈筋、長母指外転筋、母子球筋群、短掌筋、肘筋、指伸筋、短母指伸筋、長母指伸筋、小指伸筋、総指伸筋、円回内筋、腕橈骨筋、上腕三頭筋、上腕二頭筋、上腕筋、烏口腕筋等が例示される。特に、尺側手根伸筋、尺側手根屈筋、長橈側手根伸筋、短橈側手根伸筋、橈側手根屈筋、上腕三頭筋、上腕二頭筋を測定することで、指の曲げ、手首の曲げ、手首のひねりを識別することができる。筋電計は、これらの筋電位を取得可能な位置に測定用電極を有することが好ましい。
【実施例】
【００７６】
以下、本発明を実施例により具体的に説明する。しかしながら、本発明はかかる実施例に限定されない。
導電性粒子の平均２次粒子径、並びに、粘着性電極層の厚み、粘着性電極の導電性、粘着性及び装着感の測定／評価は、以下のようにして行った。なお、以下、特に断りのない場合は、２５℃、湿度４５％の条件で測定／評価を行った。
（１）平均２次粒子径
平均２次粒子径は、走査型電子顕微鏡を用いて測定した。具体的な操作を説明する。
サンプル（粘着性電極層）を適当なサイズに切り分け、日立ハイテクノロジーズ社製、イオンミリング装置Ｅ−３５００を用いてＢＩＢ加工し、粘着性電極層の断面を作製した。この際、必要に応じてサンプルを冷却しながらＢＩＢ加工を行った。加工したサンプルに導電処理を施し、粘着性電極層の断面を日立製作所社製、走査型電子顕微鏡Ｓ−４８００にて観察した。１０個以上の粒子（２次粒子）が存在する任意の一視野を選択し、その画像内のすべての粒子径を測定し、その平均値を、平均２次粒子径とした。
（２）粘着性電極層の厚み
ミツトヨ社製、高精密タイプのシックネスゲージを用いて測定した。
（３）導電性の評価
粘着性電極の導電性の評価は、粘着性電極層の銅箔基材と対向する面に５ｍｍ角の銅箔を貼りつけ、銅箔基材とは５ｍｍ角の銅箔との間の抵抗値を測定し、１０Ω未満であれば◎判定、１０Ω以上１００Ω未満であれば○判定、１００Ω以上１０ｋΩ未満であれば△判定、１０ｋΩ以上１ＭΩ未満であれば×判定、１ＭΩ以上であれば××とした。
（４）粘着性の評価
粘着性電極の粘着性の評価は、粘着性電極をアルコールで拭いた上腕に貼りつけ、腕を下におろした状態で、１０秒以内に落下した場合×判定、１分以内に落下した場合△判定、１分よりも長く貼りついていた場合○判定とした。さらに、粘着性電極をアルコールで拭いた上腕に貼りつけ、１分間ランニングをした後も貼りついていた場合◎判定とした。
（５）装着感の評価
粘着性電極の装着感の評価は、粘着性電極をアルコールで拭いた上腕に貼りつけ、静止時の不快感、運動時（発汗時）の不快感、取り外し後の糊残りの有無を目視で判断し、すべてに該当する場合を×、いずれか２つに該当する場合を△、いずれか１つに該当する場合を○、いずれにも該当しない場合を◎とした。
【００７７】
［実施例１］
２０ｇのシリコーン粘着剤（信越化学社、ＫＲ−３７０１）と、０．１ｇのシリコーン粘着剤用白金系触媒（信越化学社、ＣＡＴ−ＰＬ−５０Ｔ）とを、自転公転ミキサーによって撹拌混合し、疎水性粘着性バインダーを得た。この疎水性粘着性バインダー０．５ｇに、平均粒子径２５０μｍの銀粉０．５ｇとクロロホルム０．５ｇを加え、かき混ぜ棒で撹拌混合し、導電性粘着剤を得た。
３０ｍｍ×６０ｍｍの銅箔基材上に、得られた導電性粘着剤を、孔版を用いてステンシル印刷した後、室温で５分間乾燥し、さらに１２０℃に加熱したホットプレート上で５分間加熱することで粘着性電極層を形成した。得られた粘着性電極は１．３ｃｍ角の粘着性電極層を有し、粘着性電極層の厚みは１００μｍであった。
得られた粘着性電極の導電性及び粘着性の評価を表１に記載した。
【００７８】
［実施例２〜３０］
実施例１と同様において、導電性粘着剤組成及び粘着性電極層の厚みを表１のように変更し、実施例２〜３０の粘着性電極を作製した。
なお、実施例２６、２７で使用した導電性微粒子ＣＮＴとは、円筒状（直径６０ｎｍ、長さ１μｍ）のカーボンナノチューブのことである。
【００７９】
実施例１〜２５及び２９、３０の粘着性電極は、静止時も運動時もべたつくことがなく、また取り外した際も糊残りが生じず良好な装着感を示したため装着感◎判定とした。実施例２６及び２７の粘着性電極は、不快感はないものの、糊残りが多少あったため装着感○判定とした。実施例２６の粘着性電極は、銀粒子が大きく、静止時、運動時ともにごつごつとした装着時の不快感があったものの、糊残りはなかったため装着感△判定とした。
【００８０】
［比較例１］
比較例１の粘着性電極として、スポーツセンシング社製ディスポ電極ＳＳ−ＳＵＰ００Ｓをそのまま使用した。この電極は、銀及び塩化銀からなる電極の上に導電性ゲルからなる粘着剤層を積層した構成を有する。この導電性ゲルの厚みは５００μｍであった。なお、この導電性ゲルは導電性粒子を含まず、イオン電導によって低い抵抗を得ている。
比較例１の粘着性電極は、装着時のべたつき感が強く、運動時には粘着剤が溶けだす等の不快感があり、脱着時の糊残りも多かったため装着感×判定とした。
【００８１】
【表１】
0006684126.tif 000003
【００８２】
［実施例３１］
実施例１２の粘着性電極を２つの測定用電極と１つのグランド電極として有する心電計を作製した。
この心電計は、フレキシブルな基材上に、上述の２つの測定用電極、１つのグランド電極、及び、電子回路を有する構成を有している。基材には東洋紡社製ＰＥＴフィルムＡ４３００を用いた。配線は藤倉化成社製ドータイトＦＡ−３５３Ｎを所定の形状にスクリーン印刷し、１００℃で３０分間加熱焼成することで形成した。この配線に含まれる絶縁性材料は約５０体積％であり、焼成後、基材に密着していることが確認できた。電子部品には市販のＩＣチップを用い、電子部品の実装には、藤倉化成社製ドータイトＸＡ−９１０を所定の形状にステンシル印刷し、印刷したＸＡ−９１０上にＩＣチップを配置し、１００℃で１時間加熱焼成することで配線上にＩＣチップを固定した。
本実施例の心電計は、アナログフロントエンドに差動計装アンプと、ハイパスフィルタと、ローパスフィルタとアクティブグランドを有している。差動計装アンプのゲインは１０００に設定した。ハイパスフィルタとローパスフィルタの遮断周波数はそれぞれ０．３Ｈｚ、１ｋＨｚに設計した。アクティブグランドは０Ｖを出力するアンプである。
２つの測定用電極は差動計装アンプに差動入力に接続し、グランド電極はアクティブグランドの出力端子に接続した。
一方の測定用電極を左胸部、他方の測定用電極左腹部、グランド電極を左腹部に装着し、心電計からの出力端子を、ＬｅＣｒｏｙ社製オシロスコープ９３０４Ａに接続し、波形を観察した。得られた波形を図１６に示す。この心電計は、曲率半径約５０ｍｍで屈曲させた状態でも図１６と同様の波形を得ることができた。
【産業上の利用可能性】
【００８３】
本発明に係る粘着性電極によれば、長時間装着時の不快感やかぶれの危険性を解消し、正確な生体信号を取得することが可能となるので、各種生体体表面電位の測定に利用でき、例えば、心電計や筋電計等の体表面電位測定デバイスに好適に利用することができる。
さらに、該体表面電位測定デバイスを用いた病理、健康状態診断システム、生体マシンインターフェースに好適に利用することができる。
【図１】
0006684126.tif 000004
【図２】
0006684126.tif 000005
【図３】
0006684126.tif 000006
【図４】
0006684126.tif 000007
【図５】
0006684126.tif 000008
【図６】
0006684126.tif 000009
【図７】
0006684126.tif 000010
【図８】
0006684126.tif 000011
【図９】
0006684126.tif 000012
【図１０】
0006684126.tif 000013
【図１１】
0006684126.tif 000014
【図１２】
0006684126.tif 000015
【図１３】
0006684126.tif 000016
【図１４】
0006684126.tif 000017
【図１５】
0006684126.tif 000018
【図１６】
0006684126.tif 000019